(57)【要約】  本発明は、薄膜トランジスタ、環境バリア層、キャパシタ、絶縁体、及びバスライン等の薄膜電子部品及び装置の製造に関し、これらの層の多くは大気圧原子層堆積法によって製造される。
2010541237.tif 000002
【特許請求の範囲】
【請求項１】
ゲート層、誘電体層、チャネル層、ソース−ドレイン層、及び保護層を含む、少なくとも５つの層を含んで成る薄膜トランジスタを製造する方法であって、該５つの層のうちの少なくとも３つが、実質的に大気圧で又は大気圧を上回る圧力で実施される原子層堆積法によって基板上に成長させられ、堆積中の基板の温度は３００℃を下回り、そして該大気層堆積法が、順に、少なくとも、第１反応ガス材料と、不活性パージガスと、そして第２反応ガス材料とを含む一連のガス流を、該基板から離隔した複数の出力開口を通るように同時に方向付けする工程、そして該複数の出力開口に対して所定の方向に、そして該基板上のいかなる点も該第１、第２及び第３ガス材料の連続を受けるように、該基板を移動させる工程を含み、これにより、該連続が原子層堆積によって形成される層を生じる、薄膜トランジスタを製造する方法。
【請求項２】
該チャネル層の堆積中、該第１反応ガス材料が、酸化亜鉛系薄膜半導体を製造するために、亜鉛基及び有機基の両方を含む揮発性有機亜鉛前駆体化合物である、請求項１に記載の方法。
【請求項３】
揮発性アクセプタ・ドーパント前駆体が、該チャネル層の形成時に、該第１反応ガス材料中に、該第２反応ガス材料中に、該不活性パージガス中に、又は補足ガス材料の追加のガス流中に導入され、これにより、揮発性アクセプタ・ドーパント前駆体が反応し、ｎ型酸化亜鉛系薄膜半導体中にアクセプタ・ドーパントとして内蔵される、請求項２に記載の方法。
【請求項４】
該揮発性アクセプタ・ドーパント前駆体が、Ｎ、Ｐ、Ａｓ、Ｌｉ、Ｎａ、Ｋ、Ｃｕ、Ａｇ又はこれらの混合物から成る群から選択された元素を含む、請求項３に記載の方法。
【請求項５】
該揮発性アクセプタ・ドーパント前駆体が、ＮＯ、Ｎ2Ｏ、ＮＯ2、又はアンモニアの形態で窒素を含む、請求項３に記載の方法。
【請求項６】
該ゲート層、該ゲート層のための該誘電体層、該チャネル層、該ソース−ドレイン層、及び該保護層が、該原子層堆積法によって成長させられる、請求項１に記載の方法。
【請求項７】
該誘電体層、該チャネル層、及び該保護層が、該原子層堆積法によって成長させられる、請求項１に記載の方法。
【請求項８】
該ゲート層、該誘電体層、該チャネル層、及び該保護層が、該原子層堆積法によって成長させられる、請求項１に記載の方法。
【請求項９】
前記５つの層のうちの少なくとも３つが、酸化物層である、請求項１に記載の方法。
【請求項１０】
該ゲート層が、原子層堆積法によって成長させられ、該ゲート層が、インジウム、アルミニウム、ホウ素、及びフッ素から選択された元素でドーピングされた酸化亜鉛である、請求項１に記載の方法。
【請求項１１】
該ソース−ドレイン層が、原子層堆積法によって成長させられ、該ソース−ドレイン層が、インジウム、アルミニウム、ホウ素、及びフッ素から選択された元素でドーピングされた酸化亜鉛である、請求項１に記載の方法。
【請求項１２】
該ゲート層が原子層堆積法によって成長させられ、該ゲート層は金属であり、そして該ソース−ドレイン層が原子層堆積法によって成長させられ、該ソース−ドレイン層が金属である、請求項１に記載の方法。
【請求項１３】
該一連のガス流が、平面図において該基板に向いている、並行であり、該基板に近接して該基板上に配置され、堆積装置の出力面内にある、一連の開いた細長い出力開口を含む該堆積装置によって提供され、該出力面は、堆積を受ける基板表面から１ｍｍ以内の間隔が開いている請求項１に記載の方法。
【請求項１４】
該基板の所与の面積が、１００ミリ秒未満にわたってチャネル内のガス流に暴露され、そして堆積装置に対する該基板の相対運動が、少なくとも０．１ｃｍ／秒の速度である、請求項１３に記載の方法。
【請求項１５】
該堆積装置が、該第１反応ガス材料及び該第２反応ガス材料のための実質的に平行な細長い出力開口の間に排気開口をさらに含む、請求項１３に記載の方法。
【請求項１６】
薄膜堆積のための基板表面へのガス材料のうちの１種又は２種以上の流れが、該基板表面から供給ヘッドの堆積出力面を分離する力の少なくとも一部を提供する、請求項１５に記載の方法。
【請求項１７】
該基板又は該基板のための支持体が、可動ウェブを含み、支持体が、堆積装置の出力面から０．３ｍｍ以内の分離距離で該基板の表面を維持する、請求項１に記載の方法。
【請求項１８】
順に、
（Ａ）入口セクション
（Ｂ）（ｉ）  それぞれ該第１、第２、及び第３ガス材料のための少なくとも第１、第２、及び第３源を含む、それぞれ複数のガス材料のための複数の源；
（ｉｉ）該複数のガス材料を、薄膜堆積を受ける基板に供給するための供給ヘッドであって、該供給ヘッドが
（ａ）該第１、第２、及び第３ガス材料をそれぞれ受容するための少なくとも第１、第２、及び第３流入ポートを含む複数の流入ポート；及び
（ｂ）該基板から所定の距離だけ離され、該第１、第２、及び第３ガス材料のそれぞれのための実質的に平行な複数の細長い出力開口を含む堆積出力面
を含み、該堆積出力面内の該出力開口から該第１、第２、及び第３ガス材料を同時に供給するように構成されている該供給ヘッド、
を含む被覆セクション；
（Ｃ）  出口セクション；
（Ｄ）  該被覆セクションを一方向で通過するように基板を動かすための手段；並びに
（Ｅ）  薄膜堆積中、供給ヘッドの堆積出力面と基板の表面との間に実質的に均一な距離を維持する手段を含む、基板上に固体材料を薄膜堆積するための堆積システムであって、
該被覆セクション内の該供給ヘッドが、薄膜堆積のための基板表面に、該基板表面から該供給ヘッドの該堆積出力面を分離する力の少なくとも一部も提供する、ガス材料のうちの１種又は２種以上の材料の流れを提供するように構成されており、
任意選択的に、該入口セクション及び／又は該出口セクションがそれぞれ、該堆積システム内の通過の少なくとも一部の時間中に、該基板表面に非反応ガスのガス流を提供するように構成された複数の非堆積出力開口を有する非堆積出力面を含む、
該堆積システムを含んで成る請求項１に記載の方法。
【請求項１９】
該被覆セクションが複数の堆積モジュールから成っており、複数のモジュールにおける各堆積モジュールが、該被覆セクションの堆積機能に少なくとも部分的に寄与し、そして任意選択的に、該入口セクション及び／又は出口セクションが、複数の非堆積モジュールから成っており、該複数の非堆積モジュールにおける各非堆積モジュールが、それぞれ該入口又は出口セクションの移動機能及び／又は任意選択の物理的処理機能に少なくとも部分的に寄与する、請求項１８に記載の方法。
【請求項２０】
該被覆セクションが、少なくとも第１及び第２堆積モジュールから成っており、そして該第１堆積モジュールが、該第２堆積モジュールによって形成されるものとは異なる組成の薄膜を形成する、請求項１９に記載の方法。
【請求項２１】
該方法が、薄膜トランジスタ内の半導体を形成するために用いられ、薄膜が酸化亜鉛系材料を含み、該方法が、３００℃以下の温度で基板上に、少なくとも１つの酸化亜鉛系材料層を形成することを含み、第１の反応ガスが有機亜鉛前駆体化合物を含み、そして第２の反応ガスが反応性酸素含有ガス材料を含み、
そして該方法が、互いに離隔されたソース電極及びドレイン電極を形成することをさらに含み、該ソース電極及び該ドレイン電極は、該ｎ型酸化亜鉛系薄膜半導体によって隔離され、そして該ｎ型酸化亜鉛系薄膜半導体と電気的に接続されており；そして、該ｎ型酸化亜鉛系薄膜半導体から離隔されたゲート電極を形成することをさらに含む、請求項１に記載の方法。
【請求項２２】
必ずしも下記順序通りではなく、下記工程：
該基板を用意する工程；
該基板上にゲート電極材料を提供する工程；
該ゲート電極材料上に誘電体層を提供する工程；
該ゲート誘電体上に、該ｎ型酸化亜鉛系薄膜半導体を形成する工程；そして
該ｎ型酸化亜鉛系薄膜半導体に隣接して、ソース電極及びドレイン電極を提供する
工程を含む、請求項２１に記載の方法。
【請求項２３】
該電子デバイスが、集積回路、アクティブ・マトリックス・ディスプレイ、太陽電池、アクティブ・マトリックス撮像装置、センサ、及びｒｆ価格ラベル、識別ラベル、又は在庫ラベルから成る群から選択され、請求項２２に記載の方法に従って形成された複数の薄膜トランジスタを含む電子デバイス。
【請求項２４】
基板、ゲート電極、ゲート誘電体、半導体、保護層、ソース電極及びドレイン電極を含む薄膜トランジスタを製造する方法であって、該ゲート誘電体と、該半導体と、該保護層、該ゲート電極、又は該ソース及びドレイン電極のうちの少なくとも１つとがそれぞれ、実質的に大気圧で又は大気圧を上回る圧力で実施される原子層堆積（ＡＬＤ）法である堆積法によって形成され、堆積中の基板の温度は３００℃を下回り、そして該ＡＬＤ法が、順に、少なくとも、第１反応ガス材料と、不活性パージガスと、第２反応ガス材料とを含む一連のガス流を、該基板から離隔した複数の出力開口を通るように同時に方向付けする工程、そして、該複数の出力開口に対して所定の方向に、そして該基板上のいかなる点も該第１、第２及び第３ガス材料の連続を受けるように、該基板を移動させる工程を含み、これにより、該連続が原子層堆積によって形成される層を生じる、薄膜トランジスタを製造する方法。
【発明の詳細な説明】
【技術分野】
【０００１】
本発明は概ね、複数の層が大気圧原子層堆積法によって形成される、薄膜電子構成部分及び薄膜電子デバイス、例えば薄膜トランジスタ、環境バリア層、キャパシタ、絶縁体、及びバスラインに関する。具体的には、本発明は、電子デバイス内、特にディスプレイ内で使用することができる薄膜トランジスタのための半導体材料層、誘電材料層、導電性電極材料層、及び保護層の製造方法に関する。
【背景技術】
【０００２】
半導体デバイス及び支持用電子構成部分、例えば抵抗器及びキャパシタ、絶縁体、保護層、バスライン及びその他の導電性構造を含む薄膜電子デバイスを製作する上で、材料の堆積は重要な工程である。蒸発、ＣＶＤ、及びスパッタリングを含む高価な真空堆積法を用いて、典型的な薄膜電子材料堆積が実施される。真空処理に関連する費用を伴わない堆積法を利用することへ大きな関心が寄せられている。典型的な真空処理の場合、必要な環境を提供するために、大型金属チャンバ及び高度化された真空ポンプシステムが必要となる。これらのものは、システムの投資コストを高くし、そして連続ウェブに基づくシステムを簡単に使用する可能性を排除する。
【０００３】
初期費用、サイクル時間、及び床面積の両方に関する電子デバイス製造のための堆積設備のコストは、引き続き、製造生産性の改善を駆り立てる大きな刺激である。伝統的には、プロセス・サイクル時間を改善しようとする半導体製造業者は、プロセス工程間の材料移動距離を最小限にするように設備を配列する。残念ながら、このようなアプローチの結果、しばしば、製造工場スペースの効率的な使用を犠牲にして、異なるサイズの工具が互いに隣り合うように配置されることになる。対照的に、同様の設備から成る群を一緒に配置する結果、工具充填密度は、可能な限り最高になるが、しかし材料の流れ及びサイクル時間がしばしば妥協される。
【０００４】
種々の電子材料を堆積するために共通の工具セットを採用することにより、生産設備のデザインを改善するためのいくつかの機会が与えられる。共通の設備ベースは、単に同じサイズの堆積モジュールが１つにまとまり、無駄になるスペース量を最小限にするというだけの理由で、高い工具充填密度をシンプルに提供する。特定の設備モジュールを通して堆積される材料を変え得ることは、プロセスフローの極めて大きいフレキシビリティを許し、単一の生産設備からの多様な製品の生産さえ可能にする。これに追随して、保守する必要のある設備のタイプが少なくなることから、多くの他の費用便益も生じる。
【０００５】
プラスチック又は可撓性の基板上に電子材料を堆積することへの関心が寄せられている。なぜならば具体的には、これらの支持体は機械的に堅牢になり、軽量になり、そして潜在的には、ロール・トゥ・ロール処理を可能にすることにより低廉な製造につながるからである。可撓性基板の有用な例は、ポリエチレンテレフタレートである。しかしながら、このようなプラスチックは、装置の処理を２００℃未満に制限する。
【０００６】
薄膜トランジスタ（ＴＦＴ）が、たいていの薄膜構成部分に対する電子的論点及び製造上の論点を代表するものとなる。薄膜トランジスタ（ＴＦＴ）は、電子装置、例えばアクティブ・マトリックス液晶ディスプレイ、スマートカード、及び種々の他の電子デバイス及びこれらの構成部分におけるスイッチング素子として、幅広く使用される。薄膜トランジスタ（ＴＦＴ）は、電界効果トランジスタ（ＦＥＴ）の一例である。ＦＥＴの最もよく知られている例は、ＭＯＳＦＥＴ（金属酸化膜半導体−ＦＥＴ）であり、これは高速用途のための今日のコンベンショナルなスイッチング素子である。トランジスタが基板に取り付けられる必要のある用途では、薄膜トランジスタが典型的に使用される。薄膜トランジスタの製作に極めて重要なのは、半導体又はチャネル材料、ゲート誘導体、導電性電極、及び保護材料を含む材料を基板上に堆積することである。目下のところ、たいていの薄膜デバイスは、チャネル材料として、真空堆積された非晶質シリコンを使用して形成される。
【０００７】
ＴＦＴにおいて使用するための半導体としての非晶質シリコンは、依然としてその欠点を有している。トランジスタの製造中における非晶質シリコンの堆積は、ディスプレイ用途にとって十分な電気的特性を達成するために比較的難しいプロセス又は複雑なプロセス、例えばプラズマ支援型化学気相堆積及び高い温度（典型的には約３６０℃）を必要とする。このような高い処理温度は、可撓性ディスプレイのような用途で使用するのにさもなければ望ましいはずの特定のプラスチックから形成された基板上に堆積するのを許さない。
【０００８】
過去１０年間、薄膜トランジスタの半導体チャネルにおいて使用するための非晶質シリコンの代わりになり得るものとして、種々の材料が注目を集めている。より単純に処理できる半導体材料、誘電材料、導電性材料、及び保護材料、特に、比較的シンプルな処理によって大きな面積に適用することができるものが望ましい。より低い温度で堆積できる半導体材料、誘電材料、導電性材料、及び保護材料は、プラスチックを含む広範囲の基板材料を、可撓性電子デバイスのために利用可能にする。
【０００９】
現在のシリコンに基づく技術の代わりになるものとして実際的な無機半導体を発見することも、考慮すべき研究努力の主題である。例えば、金属、例えばアルミニウムを含む追加のドーピング元素を有する又は有さない酸化亜鉛、酸化インジウム、酸化ガリウムインジウム亜鉛、酸化錫、又は酸化カドミウムを構成する金属酸化物半導体が知られている。透明であるこのような半導体材料は、下で論じるような或る特定の用途に対して更なる利点を有することができる。
【００１０】
ＴＦＴにおいて有用な半導体材料はいくつかの特徴を示す。薄膜トランジスタの典型的な用途において、デバイスを流れる電流フローを制御することができるスイッチが望まれる。このようなものとして、スイッチはオンにされると、高い電流がデバイスを貫流できることが望ましい。電流フローの程度は、半導体電荷キャリヤ移動度に関連する。デバイスがオフにされている場合には、電流フローは極めて小さいことが望ましい。これは、自然の電荷キャリヤ濃度に関連する。さらに、光保護層を避けるために、可視光によるデバイスへの影響は弱いものであるか又は全くないことが一般に好ましい。これを真に実現するためには、半導体バンドギャップは、可視光に対する曝露がバンド間遷移を引き起こさないように十分に大きく（＞３ｅＶ）なければならない。酸化亜鉛系材料が、これらの特徴をもたらすことができる。さらに、ウェブに基づく大気中での真の大量生産スキームでは、プロセスに使用される化学物質が低廉且つ低毒性であることが非常に望ましい。このような条件は、ＺｎＯ系材料及びその前駆体の大部分を使用することにより満たされる。
【００１１】
高いオン／オフ比は、そのオフ状態が、電流漏れとも呼ばれることのある極めて低い電流フローを有する場合に生じる。低い漏れが必須の多くの用途がある。ディスプレイ用途では、低い漏れが画素選択トランジスタのために必要とされる。この選択トランジスタは、電荷が画素内に入り蓄積されるのを可能にするスイッチである。漏れのない完全なトランジスタの場合、一旦電荷が画素内に蓄積されたら、トランジスタはそのオフ状態に切り換えられ、そしてこの電荷は、選択トランジスタを通る漏れによって減少させることができない。トランジスタ内のオフ電流が余りにも高いと、画素内の蓄積電荷の減衰を招くことになり、このことは、ディスプレイ性能を悪化させる。
【００１２】
有用な動作のために重要な別のトランジスタ特性は、閾値下勾配によって表されるトランジスタ・ターンオンの険しさである。トランジスタのゲート電圧が変化させられるのに伴って、トランジスタは、低電流フローによって特徴付けられるオフ状態で始まり、高電流フローによって特徴付けられるオン状態に転移する。ゲート電圧は、トランジスタがオンになり始める点に達すると、ゲート電圧の増大とともに、ドレイン電流が著しく増大する。閾値下勾配と呼ばれるこの増大は、ドレイン電流の１デカード当たりのゲート電圧のボルトで測定される。この表現は従って、ドレイン電流を１０倍増大させるために必要なゲート電圧のボルト数を表す。閾値下勾配の値が低いほど、これはデバイスのターンオンが迅速に行われることを示し、このような低い値が望ましい。
【００１３】
高周波マグネトロン・スパッタリング又は改質反応性平面マグネトロン・スパッタリングを含む、高温法及び低温法の両方の、酸化亜鉛膜の種々様々な製造方法が開示されている。
【００１４】
Ohya他（Japanese Journal of Applied Physics, Part 1, 2001年1月、Vol. 40, No. 1, 第297-8頁）には、化学溶液堆積によって製作されたＺｎＯの薄膜トランジスタが開示されている。
【００１５】
透明な導電性酸化物が、透明導電性酸化物化合物の材料及び特性を扱っているthe Materials Research Bulletin, Volume 25 (8) 2000の2000年8月の刊行物に概説されている。
【００１６】
このような酸化物半導体の１つの低温堆積法が、米国特許出願公開第２００４／０１２７０３８号明細書（Carcia他）に開示されている。この明細書は、不活性ガス中の制御された酸素分圧を有する雰囲気中に金属酸化物（ＺｎＯ、Ｉｎ2Ｏ3、ＳｎＯ2、ＣｄＯ）又は金属（Ｚｎ、Ｉｎ、Ｓｎ、Ｃｄ）ターゲットのマグネトロン・スパッタリングを用いる半導体堆積法を開示している。これは、温度感受性の基板及び構成部分、例えば可撓性ポリマー基板上のディスプレイ用駆動回路と適合可能な低温法である。Carcia他の電界効果トランジスタは、名目上未ドープ金属酸化物半導体に基づいており、このような半導体は、物理蒸着又は化学蒸着、好ましくはｒｆ（高周波）マグネトロン・スパッタリングを用いて堆積されなければならない。
【００１７】
特開２００４−３４９５８３号公報には、酸化亜鉛ナノ粒子の分散体をインクジェット噴射することにより半導体チャネルを形成する、薄膜トランジスタ製造方法が開示されている。しかし、分散体の調製に関連する実際の例は記載されていない。
【００１８】
米国特許出願公開第２００４／０１２７０３８号明細書には、真空蒸着法としてスパッタリングを用いて、高品質酸化亜鉛薄膜トランジスタを製造する方法が開示されている。
【００１９】
Steven K. Volkman他は、“A novel transparent air-stable printable n-type semiconductor technology using ZnO naoparticles”, 2004 IEEE International Electron Device meeting Technical Digest, 第769頁, 2004において、有機的に安定化された酸化亜鉛ナノ粒子を使用して薄膜トランジスタを製造する方法が開示されている。開示された方法は、４００℃の温度に曝露することを伴う。
【００２０】
奏功する酸化亜鉛系デバイスがスパッタリング技術で製造されてはいるものの、良好な品質のデバイスを製造するためには反応ガス組成物（例えば酸素含有率）を極めて正確に制御する必要があることは明らかである。所望の膜材料を形成するために２つの反応ガスが混合される化学蒸気堆積法（ＣＶＤ）が、高品質膜成長を達成するための有用な経路である。原子層堆積法（「ＡＬＤ」）は、そのＣＶＤ先行技術と比較して、厚さ解決手段及びコンフォーマル能力を改善することができる代わりの膜堆積技術である。ＡＬＤ法は、従来のＣＶＤの従来の薄膜堆積プロセスを、単一原子層の堆積工程に分割する。
【００２１】
ＡＬＤは、半導体デバイス及び支持用電子構成部分、例えば抵抗器及びキャパシタ、絶縁体、バスライン及びその他の導電性構造を含む数多くのタイプの薄膜電子デバイスを形成するための製作工程として用いることができる。ＡＬＤは、電子デバイスの構成部分内の金属酸化物薄層を形成するのに特に適している。ＡＬＤで堆積することができる一般クラスの機能性材料は、導体、誘電体又は絶縁体、及び半導体を含む。
【００２２】
有用な半導体材料の例は、化合物半導体、例えばヒ化ガリウム、窒化ガリウム、硫化カドミウム、酸化亜鉛、及び硫化亜鉛である。
【００２３】
有利には、ＡＬＤ工程は自己終結型であり、自己終結曝露時間まで、又は自己終結曝露時間を超えて実施すると、１つの原子層を正確に堆積することができる。原子層は典型的には、０．１〜０．５分子単層であり、典型的な寸法は数オングストローム以下のオーダーにある。ＡＬＤの場合、原子層の堆積は、反応性分子前駆体と基板との間の化学反応の結果である。それぞれ別個のＡＬＤ反応堆積工程において、正味の反応が所望の原子層を堆積し、そして分子前駆体内に元々含まれる「余分」の原子を実質的に排除する。その最も純粋な形態では、ＡＬＤは、その他の反応前駆体の不存在における、前駆体のそれぞれの吸着及び反応に関与する。実際には、いかなるシステムにおいても、少量の化学蒸着反応をもたらす種々異なる前駆体の若干の直接反応を回避することは難しい。ＡＬＤを実施すると主張するいかなる方法も、その目標は、少量のＣＶＤ反応を許容できることを認識しつつ、ＡＬＤシステムに見合う装置の性能及び特質を得ることである。
【００２４】
ＡＬＤ用途の場合、典型的には２種の分子前駆体が、別個の段階においてＡＬＤ反応器内に導入される。例えば、金属前駆体分子ＭＬxは、原子又は分子リガンドＬに結合された金属元素Ｍを含む。例えばＭとしては、Ａｌ，Ｗ，Ｔａ，Ｓｉ，Ｚｎなどが挙げられる。基板表面が分子前駆体と直接反応するように調製されている場合、金属前駆体は基板と反応する。例えば、基板表面は典型的には、金属前駆体と反応する水素含有リガンドＡＨなどを含むように調製される。硫黄（Ｓ）、酸素（Ｏ）、及び窒素（Ｎ）がいくつかの典型的なＡ種である。ガス状金属前駆体分子は、基板表面上のリガンドの全てと効果的に反応し、その結果、金属の単一原子層を堆積する：
基板−ＡＨ＋ＭＬx→基板−ＡＭＬx-1＋ＨＬ            （１）
上記式中ＨＬは反応副産物である。反応中、初期表面リガンドＡＨは消費され、そして表面はＡＭＬx-1リガンドで覆われるようになる。これらのＡＭＬx-1リガンドは金属前駆体ＭＬxとさらに反応することはできない。従って、表面上の初期ＡＨリガンドの全てがＡＭＬx-1種で置換されると、反応は自己終結する。この反応段階には、典型的には不活性ガスパージ段階が続き、この不活性ガスパージ段階は、他の前駆体を別個に導入する前にチャンバから余分の金属前駆体及びＨＬ副産物種を排除する。
【００２５】
第２分子前駆体は次いで、金属前駆体に対する基板の表面反応性を回復させるために使用される。このことは、例えばＬリガンドを除去し、そしてＡＨリガンドを再堆積することにより行われる。この場合、第２前駆体は典型的には、所望の（通常は非金属）元素Ａ（すなわちＯ，Ｎ，Ｓ）、及び水素（すなわちＨ2Ｏ，ＮＨ3，Ｈ2Ｓ）を含む。次の反応は下記の通りである：
基板−Ａ−ＭＬ＋ＡＨY→基板−Ａ−Ｍ−ＡＨ＋ＨＬ            （２）
【００２６】
これにより、表面は、ＡＨで覆われた状態に戻るように変換される（この場合、便宜上、化学反応は平衡されない）。所望の追加の元素Ａは膜内に内蔵され、また望ましくないリガンドＬは揮発性副産物として排除される。ここでもやはり、反応は反応性部位（この場合Ｌ末端部位）を消費し、そして基板上の反応性部位が完全に消耗したら自己終結する。第２分子前駆体は次いで、不活性パージガスを第２パージ段階で流すことにより堆積チャンバから除去される。
【００２７】
ここで要約すると、ＡＬＤ法は、基板に対する化学物質のフラックスを順番に交互にすることを必要とする。上述のような代表的なＡＬＤ法は、４つの異なる作業段階を有するサイクルである：
１．  ＭＬx反応；
２．  ＭＬxパージ；
３．  ＡＨy反応；及び
４．  ＡＨyパージ、次いで段階１へ戻る。
【００２８】
表面反応と、パージ動作を介在させて、基板表面をその初期反応状態に回復させる前駆体除去とを交互に行うことのこのような反復シーケンスは、典型的なＡＬＤ堆積サイクルである。ＡＬＤ作業の重要な特徴は、基板をその初期の表面化学反応状態に回復させることである。この反復工程セットを用いて、化学キネティクス、１サイクル当たりの堆積、組成、及び厚さがすべて同一である等しく計量された層として膜を基板上に層形成することができる。
【００２９】
自己飽和型表面反応は、技術的な許容差及び流動プロセスの限界又は表面トポグラフィ（すなわち三次元高アスペクト比構造内への堆積）に関連する限界に起因する、さもなければ表面均一性を損なうおそれのある移動不均一性に対してＡＬＤを不感受性にする。原則として、反応プロセスにおける不均一な化学物質フラックスは一般に、表面領域の異なる部分に対する完成時間を異なるものにする。しかしＡＬＤを用いた場合、反応のそれぞれが基板表面全体上で完成することが許される。従って、完成キネティクスの相違は、均一性に対して何の不利益も与えない。その理由は、最初に反応を完成するようになっている領域は反応を自己終結し、他の領域は、完全処理された表面が所望の反応を受けるまで持続することができるからである。
【００３０】
典型的にはＡＬＤ法は、単一のＡＬＤサイクル（１サイクルは前に挙げた１〜４の番号の工程を有している）において０．１〜０．２ｎｍの膜を堆積する。多くの又はほとんどの半導体用途において、３ｎｍ〜３００ｎｍの均一な膜厚を、そして他の用途ではさらに厚い膜を提供するために、有用なそして経済的に見合うサイクル時間が達成されるべきである。産業上のスループット標準によれば、基板は好ましくは２分〜３分で処理され、これは、ＡＬＤサイクル時間が０．６秒〜６秒の範囲になければならないことを意味する。
【００３１】
ＡＬＤ法は、多くの基板のコスト効率が高い被覆を可能にするために、多くのサイクルにわたって効率的に且つ信頼性高くこのシーケンシングを実行できなければならない。任意の所与の反応温度で、ＡＬＤ反応が自己終結に達するために必要とする時間を最小化しようと、１つのアプローチでは、いわゆる「パルス化」システムを使用して、ＡＬＤ反応器内へ流入する化学物質フラックスを最大化するようになっている。パルス化ＡＬＤ法の場合、基板はチャンバ内に位置し、そして、第１ガスがチャンバに入るのを許すことにより、上記ガスのシーケンスに暴露され、続いてそのガスを除去するためのポンピング・サイクルを施され、続いて第２ガスがチャンバに導入され、続いて第２ガスを除去するためのポンピング・サイクルを施される。この順番は、任意の頻度で、ガスのタイプ及び／又は濃度を任意に変化させて繰り返すことができる。正味の影響は、チャンバ全体が時間に伴うガス組成の変化を受けることであり、ひいてはこのタイプのＡＬＤは時間依存性ＡＬＤと呼ぶことができる。既存のＡＬＤ法の大部分は時間依存性ＡＬＤである。
【００３２】
ＡＬＤ反応器内へ流入する化学物質フラックスを最大化するために、最小限に希釈した不活性ガスとともに、そして高い圧力でＡＬＤ反応器内に分子前駆体を導入することが有利である。しかし、これらの手段は、短いサイクル時間、及びＡＬＤ反応器からのこれらの分子前駆体の迅速な除去を達成するという必要性に対して不都合に働く。迅速な除去は、ＡＬＤ反応器内のガス滞留時間が最小化されることを決定づける。
【００３３】
既存のＡＬＤアプローチは、反応時間を短くし、化学物質利用効率を改善する必要性と、他方では、パージガス滞留時間及び化学物質除去時間とを最小化する必要性との間のトレードオフを伴う妥協の産物である。時間に依存するＡＬＤシステムの固有の限界を克服するための１つのアプローチは、各反応ガスを連続的に提供すること、そして各ガスを通して基板を連続して動かすことである。これらのシステムでは、比較的一定のガス組成が存在するが、しかし処理システムの特定の領域又はスペースに局在化される。従ってこれらのシステムを、空間依存性ＡＬＤシステムと呼ぶ。
【００３４】
例えば、“GAS DISTRIBUTION SYSTEM FOR CYCLICAL LAYER DEPOSITION”と題される米国特許第６，８２１，５６３号明細書（Yudovsky）には、前駆体及びパージガスのための別個のガスポートと、各ガスポート間の真空ポンプポートとを交互に有する、真空下の空間依存性ＡＬＤ処理システムが記載されている。各ガスポートは、そのガス流を鉛直方向で見て下向きに基板に向かって方向付けする。別個のガス流は壁又は仕切りによって分離され、各ガス流の両側には排気のための真空ポンプが設けられている。各仕切りの下側部分は、基板に近接して、例えば基板表面から０．５ｍｍ以上のところに延びている。このように、これらの仕切りの下側部分は、ガス流が基板表面と反応した後、ガス流が下側部分の周りで真空ポートに向かって流れるのを可能にするのに十分な距離だけ、基板表面から離されている。
【００３５】
回転ターンテーブル又はその他の移動装置が、１つ又は２つ以上の基板ウエハーを保持するために設けられている。この装置を用いると基板は異なるガス流の下で往復させられ、これによりＡＬＤ堆積を生じさせる。１つの態様の場合、基板は、チャンバを通して線状通路内で動かされ、この通路内で基板は多数回にわたって前後へパスされる。
【００３６】
連続ガス流を使用した別のアプローチが、“METHOD FOR PERFORMING GROWTH OF COMPOUND THIN FILMS”（Suntola他）と題された米国特許第４，４１３，０２２号明細書に示されている。ガス流アレイには、ソースガス開口、キャリヤガス開口、及び真空排気開口が交互に設けられている。アレイ上の支持体の往復運動が、パルス化された動作を必要とすることなしに、ここでもＡＬＤ堆積を生じさせる。具体的には図１３及び図１４の態様の場合、基板表面と反応性蒸気との順次の相互作用が、ソース開口の固定アレイ上の基板の往復運動によって行われる。排気開口間にキャリヤガス開口を有することにより、拡散バリアが形成されている。このような態様を伴う動作は大気圧においてさえも可能であるとSuntola他は述べているが、プロセスの詳細又は例はほとんど又は全く提供されていない。
【００３７】
‘563 Yudovsky及び‘022 Suntola他の開示物に記載されたもののような方法は、パルス化ガスのアプローチに固有の難しさのいくつかを回避することはできるが、これらのシステムは他の欠点を有する。例えば、アレイ内の異なる地点で均一な真空を維持すること、そして同期的なガス流及び真空を相補的な圧力で維持することは極めて難しく、ひいては基板表面に提供されるガスフラックスの均一性に関して妥協することになる。‘563 Yudovskyの開示物のガス流供給ユニットも、‘022 Suntola他の開示物のガス流アレイも、基板に０．５ｍｍよりも近接して使用することはできない。
【００３８】
米国特許出願公開第２００５／０８４６１０号明細書（Selitser）には、大気圧原子層化学蒸着法が開示されている。動作圧力を大気圧に変化させることにより、反応速度が著しく高くなり、このことは、反応物質の濃度を桁違いに増大させ、その結果として表面反応速度を高めることを、Selitser他は述べている。Selitserの態様は、方法のそれぞれの段階毎に別個のチャンバを伴うが、図１０には、チャンバの壁が取り除かれている態様が示されている。一連の分離されたインジェクタが、回転する円形基板ホルダー軌道の周りに間隔を置いて設けられている。各インジェクタは、独立して操作される反応物質マニホルド、パージ・マニホルド、及び排気マニホルドを内蔵しており、そしてそれぞれの基板毎に、この基板がプロセス中にインジェクタの下を通るのに伴って、１つの完結した単分子層堆積・反応物質パージサイクルとして制御し作用する。ガス・インジェクタ又はマニホルドの詳細はほとんど又は全くSelitser他によって記載されてはいないが、隣接するインジェクタからの交差汚染がパージガスによって予防され、排気マニホルドが各インジェクタ内に内蔵されるように、インジェクタの間隔が選択されていると、彼らは述べている。
【００３９】
空間依存性ＡＬＤ法が、同一譲受人の米国特許出願第１１／３９２，００７号明細書；米国特許出願第１１／３９２，００６号明細書；米国特許出願第１１／６２０，７４０号明細書；及び２００７年１月０８日付けで出願された“DEPOSITION SYSTEM AND METHOD USING A DELIVERY HEAD SEPARATED FROM A SUBSTRATE BY GAS PRESSURE”と題される米国特許出願第１１／６２０，７４４号明細書（Levy）に、より詳細に記載された他の装置又はシステムで達成することができる。これらのシステムは、連続的に流れる互いに反応性のガスの望ましくない混和という空間的ＡＬＤシステムの困難な局面の１つを克服しようとしている。具体的には、米国特許出願第１１／３９２，００７号明細書は、混和を防止するためにシンクの横流パターンを採用しているのに対して、米国特許出願第１１／６２０，７４４号明細書及び米国特許出願第１１／６２０，７４０号明細書は、改善されたガス分離を達成するためにプロセスの反応ガスの圧力によって部分的に浮揚された被覆用ヘッドを採用している。
【００４０】
上述の参考文献は大部分が、種々のＡＬＤ法を用いることによって、単一の層を形成することに関連している。ＴＦＴデバイス内のアクティブ層のうちの全てとは言わないまでもほとんどを堆積するために有する堆積設備がただ１つであることに対する潜在的な製造上の利点の認識はない。
【００４１】
例えば、Sugihara他の米国特許出願公開第２００６／０２４４１０７号明細書には、隣接するバリア層によって、アクセプタ・ドープ型ＺｎＯ系ＴＦＴを調製する方法が開示されている。これらの方法において、膜は、基板温度３００℃のパルス化レーザー堆積を利用し、そしてＺｎＯ系半導体層のためのＮドーパントとして酸化窒素を使用することにより調製される。Sugihara他は、誘電体（Ａｌ２Ｏ３）、半導体（ＺｎＯ）及び保護層（Ａｌ２Ｏ３）が全て同じ方法を用いて堆積されるようなＴＦＴについて論じている。しかしながら、Sugihara他において開示されたパルス化レーザー堆積方法は、真空法であり、高スループットにはあまり適していない。加えて、共通の過程を有することが製造上の利点であるという認識は、Sugihara他にはない。実際、彼らは、樹脂を含む保護層のための代替材料を提案しており、これは、半導体を堆積するのに用いられるパルス化レーザー堆積方法によって堆積することはできない。
【発明の概要】
【発明が解決しようとする課題】
【００４２】
こうして、複数のタイプの堆積設備を必要とすることなしに、高品質ＴＦＴデバイスを低コストで形成可能であることが依然として必要である。
【課題を解決するための手段】
【００４３】
本発明は、ゲート層、誘電体層、チャネル層、ソース−ドレイン層、及び保護層を含む、少なくとも５つの層を含む薄膜トランジスタを製造する方法であって、少なくとも３つの層が、実質的に大気圧で又は大気圧を上回る圧力で実施される原子層堆積（ＡＬＤ）法によって成長させられ、堆積中の基板の温度は３００℃を下回り、そしてＡＬＤ法が、順に、少なくとも、第１反応ガス材料と、不活性パージガスと、第２反応ガス材料とを含む一連のガス流を、基板から離隔した複数の出力開口を通るように同時に方向付けする工程、そして該複数の出力開口に対して所定の方向に、そして該基板が該第１、第２及び第３ガス材料の連続を受けるように、該基板を移動させる工程を含み、これにより、この連続がＡＬＤによって基板上に形成される層を生じる、薄膜トランジスタを製造する方法に関する。
【００４４】
本発明はさらに、共通の設備を採用して堆積される、薄膜トランジスタのための半導体材料層、誘電材料層、導電性電極材料層、及び保護層の製造方法に関し、この方法は、実質的に大気圧で又は大気圧を上回る圧力で実施され、そして堆積中の基板の温度は３００℃を下回る。プロセス中、ガス材料のための基板又は堆積装置、又はその両方は、近接する関係を維持しながら、堆積装置の出力面と基板との間の相対運動を提供することができる。
【００４５】
好ましい態様の場合、この方法は、薄膜堆積を施される基板の連続的な運動で操作することができ、この方法は、好ましくは、実質的に大気圧の周囲に対して開いた、密閉されていない環境内で、堆積装置の傍らを通り過ぎるウェブ上で又はウェブとして支持体を移動することができる。
【発明の効果】
【００４６】
本発明の利点は、本発明が、数多くの異なるタイプの基板及び堆積環境に適した、基板上への酸化亜鉛系ｎ型半導体の有利な原子層堆積方法を提供することである。
【００４７】
本発明のさらに別の利点は、大面積基板上への堆積を含む、ウェブ又はその他の可動基板上の堆積に対して適合可能であることである。
【００４８】
本発明のさらに別の利点は、好ましい態様において大気圧条件下での操作を可能にすることである。
【００４９】
本発明のさらに別の利点は、大気圧における低温プロセスにおいて採用することができ、このプロセスを周囲大気に対して開いた、密閉されていない環境内で実施できることである。
【００５０】
本発明はまた、本発明によって形成された、好ましくは可撓性基板上の酸化亜鉛系半導体を含むトランジスタに関する。
【００５１】
本発明の方法により製造された半導体膜は、０．１ｃｍ2／Ｖｓを上回る優れた電界効果電子移動度、及び１０4を上回るオンオフ比を膜形態で呈することができ、この性能特性は、アクティブ・マトリックス・ディスプレイ・バックプレーンを含む種々の当該技術において使用するのに十分である。
【００５２】
ＴＦＴ構造は、半導体に加えて、半導体内に電流を注入するための、ソース及びドレインと一般に呼ばれる導電性電極を含む。本発明によって形成された半導体膜は、半導体膜に接続された、互いに離隔された第１コンタクト手段と第２コンタクト手段とをそれぞれ含む薄膜トランジスタ内に使用することができる。絶縁体によって前記半導体膜から離隔するように第３コンタクト手段を設け、そして第３コンタクト手段に印加される電圧によって、前記膜を通る第１コンタクト手段と第２コンタクト手段との間の電流を制御するように第３コンタクト手段を適合させることができる。第１、第２、及び第３コンタクト手段は、電界効果トランジスタ内のドレイン、ソース、及びゲート電極に相当することができる。
【００５３】
本発明のこれらの及びその他の目的、特徴、及び利点は、本発明の一例としての態様を示し記述した図面と併せて、下記詳細な説明を読めば、当業者には明らかになる。
【００５４】
本明細書は、本発明の主題を具体的に指摘し明確に主張する特許請求の範囲で締めくくられるが、添付の図面と併せて下記説明から本発明をより良く理解することができる。
【図面の簡単な説明】
【００５５】
【図１】図１は、本発明の方法のステップを説明するフローチャートである。
【図２】図２は、本発明の方法において使用することができる原子層堆積のための装置の１つの態様を示す断面側方図である。
【図３】図３は、薄膜堆積を施される基板へガス材料を分配する、一例としてのガス材料システムの態様を示す断面側方図である。
【図４】図４Ａ及び４Ｂは、付随する堆積動作を概略的に示す、ガス材料システムの分配の１つの態様の断面側方図である。
【図５】図５は、基板に対する出力チャネルの配向と、基板上への堆積のために用いることができる往復運動とを示す、堆積装置の１つの態様の一部の出力面側から見た斜視図である。
【図６】図６は、堆積装置内のガス流の１つの配列例を示す、図５の斜視図である。
【図７Ａ】図７Ａは、種々の態様における出力チャネルに対応するガス流方向を示す、前記図２〜４Ｂの断面図に対して直交方向で見た断面図である。
【図７Ｂ】図７Ｂは、種々の態様における出力チャネルに対応するガス流方向を示す、前記図２〜４Ｂの断面図に対して直交方向で見た断面図である。
【図７Ｃ】図７Ｃは、種々の態様における出力チャネルに対応するガス流方向を示す、前記図２〜４Ｂの断面図に対して直交方向で見た断面図である。
【図７Ｄ】図７Ｄは、種々の態様における出力チャネルに対応するガス流方向を示す、前記図２〜４Ｂの断面図に対して直交方向で見た断面図である。
【図８Ａ】図８Ａは、ガス材料を提供する堆積装置の出力面から基板表面までの距離の低減が及ぼす影響を示す断面図である。
【図８Ｂ】図８Ｂは、ガス材料を提供する堆積装置の出力面から基板表面までの距離の低減が及ぼす影響を示す断面図である。
【図９】図９は、本発明の１つの態様による出力チャネル配列を通るガス材料の運動を示す、本発明の方法において使用することができる図３に示したような堆積装置の出力面を示す平面図である。
【図１０】図１０は、本発明の方法において使用することができるスタック・プレートから形成された堆積装置の１つの態様を示す斜視図である。
【図１１Ａ】図１１Ａは、図１０に示されたスタック・プレート構造を採用する堆積装置の構造を示す分解図であって、この方法において使用される異なるガスのための２つの異なる出力チャネルを示す分解図である。
【図１１Ｂ】図１１Ｂは、図１０に示されたスタック・プレート構造を採用する堆積装置の構造を示す分解図であって、この方法において使用される異なるガスのための２つの異なる出力チャネルを示す分解図である。
【図１２】図１２は、堆積装置の周囲に沿って導かれた不活性ガスの包囲シュラウドを使用した態様を示す斜視図である。
【図１３】図１３は、往復運動及び直交方向運動のための別の動作パターンを示す概略図である。
【図１４】図１４は、本発明による方法を用いる堆積システムの１つの態様を示すブロック・ダイヤグラムである。
【図１５】図１５は、本発明による、可動ウェブに適用される堆積システムの１つの態様を示すブロック・ダイヤグラムである。
【図１６】図１６は、本発明による、可動ウェブに適用される堆積システムの別の態様を、堆積装置が定置である状態で示すブロック・ダイヤグラムである。
【図１７】図１７は、本発明の方法において使用することができる、湾曲を有する出力面を備えた堆積装置の１つの態様を示す断面側方図である。
【図１８】図１８は、例による薄膜堆積法のための源材料を示すブロック・ダイヤグラムである。
【図１９】図１９は、例の薄膜堆積法を施される基板に提供されるガス材料の配列を示す、本発明の方法に使用される堆積装置の断面側方図である。
【図２０】図２０は、ボトム−ゲート／ボトム−コンタクト構造を有する典型的な薄膜トランジスタを示す断面図である。
【図２１】図２１は、ボトム−ゲート／トップ−コンタクト構造を有する典型的な薄膜トランジスタを示す断面図である。
【図２２】図２２は、トップ−ゲート／ボトム−コンタクト構造を有する典型的な薄膜トランジスタを示す断面図である。
【図２３】図２３は、トップ−ゲート／トップ−コンタクト構造を有する典型的な薄膜トランジスタを示す断面図である。
【図２４】図２４は、選択トランジスタと、ディスプレイのデザインに起因するキャパシタンスを示すキャパシタとを含む典型的なアクティブ・マトリックス画素のデザインを示す図である。
【図２５】図２５は、データライン、制御ライン、薄膜トランジスタ、及び画素導体パッドを含む典型的な画素レイアウトを示す図である。
【図２６】図２６は、主被覆セクション及び入口・出口セクションを示す堆積システムを示す側面図である。
【図２７】図２７は、本発明と一致するモジュールを含有する堆積システムを示す斜視図である。
【図２８】図２８は、本発明の堆積システムの１つの態様を用いた薄膜の形成を示す斜視図である。
【発明を実施するための形態】
【００５６】
本発明の薄膜トランジスタ又は電子デバイスを製造するプロセス全体、又は少なくとも薄膜半導体の製造は、最大支持温度３００℃未満、より好ましくは２５０℃未満、又はおよそ室温の温度（２５℃〜７０℃）でも行うことができる。ここに含まれる本発明に関する知識を持っているならば、温度選択は一般に、当業者に知られている支持体及び処理パラメータに応じて行う。これらの温度は伝統的な集積回路及び半導体の処理温度を十分に下回る。これにより、種々の比較的低廉な支持体、例えば可撓性高分子支持体のいずれかの使用が可能になる。こうして、本発明は、性能が著しく改善された薄膜トランジスタを含有する比較的低廉な回路の製造を可能にする。
【００５７】
下記説明に関して「ガス」又は「ガス材料」という用語は、広い意味で、所定の範囲の蒸発した又はガス状の元素、化合物、又は材料のいずれかを含むように使用される。本明細書中に使用されるその他の用語、例えば「反応物質」、「前駆体」、「真空」及び「不活性ガス」は、材料堆積技術における当業者によってよく理解される従来通りの意味を有する。提供される図面は、原寸に比例して描かれてはいないが、本発明のいくつかの態様の機能全体及び構造的配列を示すように意図されている。
【００５８】
本発明の装置は、半導体膜を製造することに対する従来のアプローチからの有意義な脱却を提供し、大面積の、ウェブをベースとする基板上への堆積に適合することができ、また改善されたスループット速度で高度に均一な薄膜堆積を達成することができる、基板表面にガス材料を供給するためのシステムを採用する。本発明の方法は、トランジスタ構成部分のうちの３つ又は４つ以上の構成部分のために、（パルス化ＡＬＤ又は時間依存性ＡＬＤとは反対に）連続した空間依存性ＡＬＤガス材料分配を採用する。本発明の方法は、大気圧又は近大気圧での動作を可能にし、また、密閉されていない又はオープンエア環境内で動作することができる。
【００５９】
本発明の方法の１つの態様の場合、薄膜トランジスタ内のゲート層、ゲート層のための誘電体層、チャネル層、ソース−ドレイン層、及び保護層が、原子層堆積法によって成長させられる。別の態様の場合、誘電体層、チャネル層、及び保護層だけ（又は少なくともこれらの層）が、本発明の原子層堆積法によって成長させられる。さらに別の態様の場合、ゲート層、誘電体層、チャネル層、及び保護層だけ（又は少なくともこれらの層）が、本発明の原子層堆積法によって成長させられる。１つの具体的な態様の場合、５つの層のうちの少なくとも３つが、酸化物層である。別の具体的な態様の場合、ゲート層が、本発明の原子層堆積法によって成長させられ、ゲート層は、インジウム、アルミニウム、ホウ素、及びフッ素から選択された元素でドーピングされた酸化亜鉛である。さらに別の具体的な態様の場合、ソース−ドレイン層が、本発明の原子層堆積法によって成長させられ、ソース−ドレイン層は、インジウム、アルミニウム、ホウ素、及びフッ素から選択された元素でドーピングされた酸化亜鉛である。さらに別の具体的な態様の場合、ゲート層は、本発明の原子層堆積法によって成長させられた金属であり、そしてソース−ドレイン層は、本発明の前記原子層堆積法によって成長させられた金属である。
【００６０】
図１は、本発明の態様に対応する、ＴＦＴのアクティブ層に使用するための膜を製造する方法の１つの態様の一般化された工程ダイヤグラムである。ここでは、第１分子前駆体と第２分子前駆体とから成る２種の反応性ガスが使用される。ガスはガス源から供給され、そして例えば堆積装置を介して基板に供給することができる。ガス材料を堆積装置に提供する計量・弁装置を使用することができる。
【００６１】
工程１に示されているように、システムのためのガス材料の連続供給が、基板上に材料薄膜を堆積するために行われる。シーケンス１５における工程は順次適用される。工程２において、基板の所与の領域（チャネル領域と呼ぶ）に関して、第１分子前駆体又は反応ガス材料が、基板のチャネル領域上で第１チャネル内を流れるように導かれ、この領域と反応する。工程３において、基板とシステム内のマルチ・チャネル流との相対運動が発生し、このことが工程４の準備を整える。工程４では、不活性ガスを有する第２チャネル（パージ）流が、所与のチャネル領域の上方で発生する。次いで工程５において、基板とマルチ・チャネル流との相対運動が工程６の準備を整える。工程６では、所与のチャネル領域に原子層堆積が施され、ここでは第２分子前駆体が今や（この特定の態様では基板の表面に対して横方向且つ実質的に平行に）基板の所与のチャネル領域上に位置し、基板上の前の層と反応することにより、所望の材料の（理論上）単分子層を生成する。第１分子前駆体は、ガス形態を成しており、例えば有機金属化合物、例えばジエチル亜鉛又はトリメチルアルミニウムである。このような態様の場合、第２分子前駆体もガス形態を成しており、例えば非金属酸化化合物であってよい。任意選択的に、揮発性アクセプタ・ドーピング化合物は、これが成長中の膜内の部位に対して反応するのを可能にする任意の方法で、システムに供給することができる。このように、揮発性アクセプタ・ドーピング化合物は、第１又は第２分子前駆体と、又はパージガスと一緒に供給することができる。好ましくは、揮発性アクセプタは、酸化分子前駆体と一緒に供給される。
【００６２】
工程７では、基板とマルチ・チャネル流との相対運動が次いで、工程８の準備を整える。工程８では再び、不活性ガスを使用することにより、この時には、前の工程６から生じた所与のチャネル領域からの過剰の第２分子前駆体を一掃する。工程９において、基板とマルチ・チャネル流との相対運動が再び発生し、このことが、工程２へ戻る反復シーケンスの準備を整える。サイクルは、所望の膜を確立するのに必要な回数だけ反復される。この方法のこの態様の場合、工程は、流れチャネルによって占められる領域に対応する、基板の所与のチャネル領域に対して繰り返される。その間に、種々のチャネルには、工程１の所要のガス材料が供給されることになる。図１のボックス１５のシーケンスと同時に、他の隣接チャネル領域が処理され、その結果、工程１１全体に示されているように、マルチ・チャネル流が並行して生じる。並行流は、堆積装置の出力面に対して実質的に直交方向又は実質的に平行に生じることができる。
【００６３】
第２分子前駆体の主な目的は、基板表面の、第１分子前駆体との反応性を回復させることである。第２分子前駆体はまた、分子ガスから材料を提供することにより、例えばＺｎＯの例において表面の金属と合体し、堆積したばかりの亜鉛含有前駆体と酸化物を形成する。
【００６４】
この特定の態様は、分子前駆体を基板に適用した後で分子前駆体を除去するために真空パージを用いる必要がない。パージ工程はＡＬＤ法における最も顕著なスループット制限工程であると、大抵の研究者が予測している。
【００６５】
図１における２種の反応ガスとして、例えばＡＸ及びＢＹを使用すると仮定する。反応ガスＡＸ流が供給され、所与の基板領域上に流されると、反応ガスＡＸの原子は基板上に化学吸着され、その結果Ａから成る層と、リガンドＸの表面とが生じる（結合化学吸着）（工程２）。次いで、残りの反応ガスＡＸは不活性ガスでパージされる（工程４）。次いで反応ガスＢＹ流が供給され、及びＡＸ（表面）とＢＹ（ガス）とが化学反応し、その結果、基板上にＡＢから成る分子層が生じる（解離化学吸着）（工程６）。残りのガスＢＹ及び反応副産物はパージされる（工程８）。薄膜の厚さは、プロセス・サイクル（工程２〜９）を多数回繰り返すことにより増大させることができる。
【００６６】
膜は一度に１つの単分子層上に堆積することができるので、コンフォーマルであり均一な厚さを有する傾向がある。
【００６７】
本発明の方法を用いて形成することができる酸化物の一例としては、ＺｎＯ、Ａｌ2Ｏ3、酸化チタン、酸化インジウム、酸化錫が挙げられる。本発明の方法を用いて形成することができる混合構造酸化物は、例えばＩｎＺｎを含むことができる。本発明の方法を用いて形成することができるドープ型材料は、例えばＺｎＯ：Ａｌ、ＭｇxＺｎ1-xＯ、及びＬｉＺｎＯを含むことができる。
【００６８】
本発明の方法を用いて形成することができる金属の一例としては、銅、タングステン、アルミニウム、ニッケル、ルテニウム、及びロジウムが挙げられる。当業者には明らかなように、２種、３種又は４種以上の金属の合金を堆積することができ、２種、３種又は４種以上の成分と一緒に化合物を堆積することができ、また等級フィルム及びナノ−ラミネートのようなものを製造することもできる。
【００６９】
これらのバリエーションは、交互のサイクルで本発明の特定の態様を用いた変更形に過ぎない。本発明の思想及び範囲に含まれるその他の多くのバリエーションがあるので、本発明は、特許請求の範囲によってのみ限定される。
【００７０】
種々の揮発性亜鉛含有前駆体、前駆体の組み合わせ、及びＡＬＤ薄膜法において有用な反応物質に関しては、Handbook of Thin Film Process Technology, Vol. 1, Glocker及びShah編, Institute of Physics (IOP) Publishing, Philadelphia 1995, 第B1.5:1〜B1.5:16頁；Handbook of Thin Film Material, Nalwa編, Vol.1, 第103〜159頁を参照されたい。これらを、前者の参考文献のTable V1.5.1を含めて本明細書中に引用する。
【００７１】
酸化物基板はＡＬＤ堆積のための基を提供するが、好適な表面処理によってプラスチック基板を使用することができる。
【００７２】
ここで図２を参照すると、本発明による基板２０上への半導体の原子層堆積のために本発明の方法において使用することができる堆積装置１０の１つの態様の断面側方図が示されている。堆積装置１０は、第１ガス材料を受容するためのガス流入ポート１４と、第２ガス材料を受容するためのガス流入ポート１６と、第３ガス材料を受容するためのガス流入ポート１８とを有している。これらのガスは、続いて説明する構造的配列を有する出力チャネル１２を介して、出力面３６で放出される。図２及び後続の図３〜４Ｂにおける矢印は、ガス材料の拡散輸送を意味するものであって、出力チャネルから受容された流れを意味するものではない。この特定の態様において、流れは、さらに下で説明するように、実質的に図面頁から出るように導かれる。
【００７３】
１つの態様の場合、ＡＬＤ堆積を生じさせるために基板表面上で順次反応する第１及び第２ガスを受容するように、ガス流入ポート１４及び１６が適合されており、ガス流入ポート１８が、第１及び第２ガスに対して不活性のパージガスを受容する。堆積装置１０は、後でより詳細に説明するように基板支持体上に設けられた基板２０から距離Ｄを置いて配置されている。基板２０と堆積装置１０との間には、基板２０の運動によって、又は堆積装置１０の運動によって、又は基板２０及び堆積装置１０の両方の運動によって、往復運動を提供することができる。図２に示された特定の態様の場合、矢印Ｒ、及び図２の基板２０の左右の仮想線によって示すように、往復式に出力面３６を横切るように、基板２０が動かされる。なお、往復運動は、堆積装置１０を使用する薄膜堆積にいつも必要とされるわけではない。基板２０と堆積装置１０との間の他のタイプの相対運動、例えば後でより詳細に説明するような、基板２０又は堆積装置１０の１つ又は２つ以上の方向における運動を提供することもできる。
【００７４】
図３の断面図は、堆積装置１０の出力面３６の一部の上方に放出されたガス流を示している。この特定の配列において、仕切り２２によって分離された各出力チャネル１２は、図２に見られるガス流入ポート１４，１６又は１８のうちの１つとガス流体連通している。各出力チャネル１２は典型的には、第１反応ガス材料Ｏ、又は第２反応ガス材料Ｍ、又は第３不活性ガス材料Ｉを供給する。
【００７５】
図３は、ガスの比較的基本的又は単純な配列を示している。複数の（材料Ｏのような）非金属堆積前駆体流、又は少なくとも（材料Ｍのような）亜鉛含有前駆体を含む複数の金属含有前駆体材料流を、薄膜単一堆積の際に種々のポートに順次供給することも考えられる。或いは、例えば交互の金属層を有する、又は金属酸化物材料中に混和された少量のドーパントを有する複合薄膜材料を形成する場合に、反応ガスの混合物、例えば、金属前駆体材料の混合物、又は金属及び非金属前駆体の混合物を単一の出力チャネルに適用することもできる。符号Ｉを付けられた中間流が、ガスがその中で互いに反応する見込みのあるいかなる反応物質チャネルをも分離する。第１及び第２反応ガス材料Ｏ及びＭは、ＡＬＤ堆積を生じさせるために互いに反応するが、しかし反応ガス材料Ｏ又はＭも不活性ガス材料Ｉとは反応しない。図３以降に使用された用語は、何らかの典型的なタイプの反応ガスを示唆している。例えば、第１反応ガス材料Ｏは、酸化ガス材料であってもよく、第２反応ガス材料Ｍは、金属亜鉛含有化合物となる。不活性ガス材料Ｉは、窒素、アルゴン、ヘリウム、又はＡＬＤシステムにおけるパージガスとして一般に使用されるその他のガスであってよい。不活性ガス材料Ｉは、第１及び第２反応ガス材料Ｏ及びＭに対して不活性である。第１及び第２反応ガス材料間の反応は、金属酸化物又はその他の二元化合物、例えば１つの態様において酸化亜鉛ＺｎＯを形成することになる。３種以上の反応ガス材料間の反応は三元化合物、例えばＺｎＡｌＯを形成することもできる。
【００７６】
図４Ａ及び４Ｂの断面図は、反応ガス材料Ｏ及びＭを供給する場合に基板２０が堆積装置１０の出力面３６に沿って進むのに伴って実施されるＡＬＤ被覆動作を、単純化された概略形態で示している。図４Ａにおいて、基板２０の表面は先ず、第１反応ガス材料Ｏを供給するものとして指定された出力チャネル１２から酸化材料を受容する。基板の表面はここでは、材料Ｏの部分反応形態を含有している。この部分反応形態は、材料Ｍと反応させられ易い。次いで、基板２０が第２反応ガス材料Ｍの金属化合物の経路内に入ると、Ｍとの反応が行われ、金属酸化物、又は２つの反応ガス材料から形成することができる何らかの他の薄膜材料を形成する。
【００７７】
図４Ａ及び４Ｂが示すように、第１及び第２反応ガス材料Ｏ及びＭの流れの間の交互の出力チャネル１２毎に、不活性ガス材料Ｉが提供されている。連続する出力チャネル１２が隣接しており、すなわち、図示の態様では仕切り２２によって形成された共通の境界を共有している。ここでは、出力チャネル１２は、基板２０の表面に対して垂直に延びる仕切り２２によって互いに画定され分離されている。
【００７８】
上述のように、この特定の態様の場合、出力チャネル１２間に真空チャネルは散在していない。すなわち、仕切りの周りのガス材料を引き出すために、ガス材料供給チャネルのいずれかの側にも真空チャネルは設けられていない。この有利なコンパクトな配列は、革新的なガス流が使用されている理由から可能である。基板に対して実質的に鉛直方向（すなわち垂直方向）のガス流を加え、次いで対向鉛直方向に使用されたガスを引き抜かなければならない以前の一連のガス供給処理とは異なり、堆積装置１０は、各反応ガス及び不活性ガス毎に表面に沿ってガス流（１つの態様の場合、好ましくは実質的に層流）を導き、そして続いて説明するように、使用されたガス及び反応副産物を異なる形で処理する。本発明において使用されるガス流は、基板表面平面に沿って、そして基板表面平面に対して概ね平行に導かれる。換言すれば、ガス流は、処理される基板に対して垂直ではなく、基板平面に対して実質的に横方向に導かれる。
【００７９】
図５及び６は、出力面３６から（すなわち図２〜４Ｂに対して下側から）見た、本発明の方法に使用することができる堆積装置１０の１つの態様の斜視図を示している。この態様において隣接する出力チャネル１２を画定して分離する仕切り２２は、部分的に破断して、ガス出力ポート２４から流れるガス流をより良く見えるように示している。図５及び６はまた、この開示の図面に使用した、基準ｘ、ｙ、ｚ座標軸の割り当てを示している。出力チャネル１２が実質的に平行に形成されていて、ｘ座標軸に相当する長さ方向に延びている。基板２０の往復運動、又は基板２０に対する相対運動が、この座標の割り当てを用いると、ｙ座標方向で行われる。
【００８０】
図６は、この態様の堆積装置１０から供給された種々のガス材料に対応するガス流ＦI、ＦO及びＦMを示す。ガス流ＦI、ＦO及びＦMはｘ方向、すなわち細長い出力チャネル１２の長さに沿って形成される。
【００８１】
図７Ａ、７Ｂ、７Ｃ及び７Ｄの断面図は、図２〜４Ｂの断面に対して直交方向に示されており、そしてこの図で見て１つの方向のガス流を示している。各出力チャネル１２内部では、相応のガス材料が、図７Ａ、７Ｂ、７Ｃ及び７Ｄで仮想線で示されたガス出力ポート２４から流れる。図７Ａの態様の場合、ガス流Ｆ１は、図５及び６を参照して説明したように、出力チャネル１２の長さに沿って、そして基板２０を横切るように、ガス材料を導く。流れＦ１はこの配列の堆積装置１０のエッジを超えて持続し、周囲環境内に流出するか、又は所望の場合にはガス捕集マニホルド（図示せず）に流れる。図７Ｂは、出力チャネル１２がガス流の再指向又は引き抜きのための排気ポート２６をも提供する、ガス流Ｆ２のための別の態様を示している。図７Ｃは、ガス出力ポート２４が、出力チャネル１２内部の中央に配置され、チャネルに沿って両方向にガス流中のガス材料を導く、ガス流Ｆ３のための別の態様を示している。図７Ｄは、ガス出力ポート２４がやはり中央に位置決めされていて、複数の排気ポート２６が出力チャネル１２の最端部近くに好適に配置されている、ガス流Ｆ４のための別の態様を示している。一方向流が好ましいが、或る程度の混合が発生することがあり、このような混合は、また特定の用途に関与する流量及びその他の環境に応じて、或る程度有益なことさえある。
【００８２】
特定の堆積装置１０は、ガス流形態又はこれらの組み合わせ、図７ＡのＦ１流、図７ＢのＦ２流、図７ＣのＦ３流、図７ＤのＦ４流、又は、好ましくは制御された混合とともに層状又は平滑に、出力チャネル１２に沿って基板２０を横切って流れるようにガス材料が導かれる何らかの他の変更形のうちのいずれか１つを使用して構成された出力チャネル１２を使用してよい。１つの態様の場合、反応ガス材料を供給する各出力チャンネル１２毎に１つ又は２つ以上の排気ポート２６が設けられている。例えば、図６を参照すると、符号Ｏ及びＭで示された第１及び第２反応ガス材料のための出力チャネル１２が、流れＦ２（図７Ｂ）のパターンに従って、反応物質を通気するか又は引き抜くために排気ポート２６を有するように構成されている。このことは、何らかの材料再循環を許し、またマニホルドの端部の近くの不所望の混合及び反応を防止する。符号Ｉで示された不活性ガス材料のための出力チャネル１２は、排気ポート２６を使用せず、ひいては流れＦ１（図７Ａ）のパターンに従う。層流がいくつかの態様において好ましいが、或る程度の混合が発生することがあり、このような混合は、また特定の用途に関与する流量及びその他の環境に応じて、或る程度有益なことさえある。
【００８３】
排気ポート２６は従来の意味で真空ポートである必要はなく、単に、その対応出力チャネル１２内のガス流を引き抜き、ひいてはチャネル内部の均一なガス流パターンを促進するために設けられているに過ぎない。ガス出力ポート２４におけるガス圧力の対向圧力よりもわずかだけ低い負の吸引力が、秩序正しい流れを促進するのを助けることができる。負の吸引は、例えば０．９〜１．０気圧の圧力で動作することができるのに対して、典型的な真空は例えば０．１気圧未満である。流れパターンを排気ポート２６内に再指向するために、図７Ｂ及び７Ｄに点線で輪郭を示した任意選択的にバッフル５８が設けられていてよい。
【００８４】
仕切り２２の周りのガス流を真空排気する必要がないので、出力面３６は、基板表面から１ミル（ほぼ０．０２５ｍｍ）以内に、極めて近接して位置決めすることができる。比較によると、前に引用した米国特許第６，８２１，５６３号明細書（Yudovsky）に記載されているような以前のアプローチは、チャネル側壁のエッジの周りのガス流を必要とし、ひいては基板表面に対して０．５ｍｍ以上の距離に限定された。本発明では、基板表面に堆積装置１０がより近接して位置決めされることが好ましい。好ましい態様の場合、基板表面からの距離Ｄは、堆積装置の出力面、又は流れチャネルを形成するガイド壁の底部から０．４ｍｍ以下、好ましくは０．３ｍｍ以内、より好ましくは０．２５ｍｍ以内であってよい。
【００８５】
図８Ａ及び８Ｂの断面図は、本発明において用いられる作業と呼応して、なぜ距離Ｄが比較的小さいことが望ましいかを示している。これらの図面において、堆積装置１０は、矢印が示すように左から右へ基板２０上を運動している。反応ガス材料Ｍを運ぶ出力チャネル１２が所定の領域の上方を右に向かって動くと、出力チャネル１２は、主として不活性ガス材料Ｉである次の隣接する（時間的に前回の）出力チャネルからの拡散層７２に直面する。基板２０の表面上で反応するために、反応ガス材料Ｍは、距離Ｄに対して比例的な厚さを有する拡散層７２を通って拡散することになる。比較すると、図８Ｂは、距離Ｄが低減された場合に何が発生するかを示している。すなわち、拡散層７２は比例的に低減される。拡散層７２を通して拡散はより迅速に且つより効率的に発生し、廃棄物を少なくし、また基板２０の表面上での反応に必要な時間量全体を低減する。仕切り壁２２も低いほど、防止すべき前回の出力チャネルガスから残るガスが少なくて済む。なお、チャネル内のガス流は、矢印の後ろによって示されているように、図８Ａ及び８Ｂの頁に対して垂直に形成される。この流れは、薄い拡散層７２を通して基板表面へ拡散するのを助ける濃度勾配を維持する。表面は、拡散及び任意の混合が前回の出力チャネルガスと置き換わるのに十分な時間にわたってガス流Ｍに暴露される。この特定の態様の場合、ガス流は、直接的に表面内に入るのではなく表面を横切るので、出力チャネル間の反応ガスの不所望の混合を制限する。このような不所望の混合はさもなければ、マニホルド及び／又は基板の相対振動によって悪化させられるおそれがある。
【００８６】
出力チャネル１２の長さに沿って平滑な流れを提供するために、ガス出力ポート２４は、図７Ａ及び７Ｂに示したように、法線から離れる所定の角度を成して傾斜していてよい。任意選択的に、ガス出力ポート２４からの下向きの流れを、これが出力面３６に対して実質的に平行に流れるガス流を形成するように再指向するために、何らかのタイプのガス流再指向構造が採用されてもよい。
【００８７】
図９の平面図は、１つの態様において使用することができる堆積装置１０の一部の出力面３６を示している。この特定の態様における方向性ガス流を最適化する際に、反応ガス材料を方向付けするために、出力チャネル１２のそれぞれに再指向プレート３８が配置されていてよい。図示の態様において、反応ガス材料を供給する出力チャネル１２だけが、再指向プレート３８及び排気ポート２６を備えている。この特定の配列は、堆積装置１０を不活性ガスで取り囲む、例えば周囲ガスの不所望の取り込みを低減することが有利であるようないくつかの用途において有利であることがある。しかしながら、再指向プレート３８は全ての出力チャネル１２上で使用することもできる。また、排気ポート２６は、いくつか又は全ての出力チャネル１２上で使用することもできる。別の考えられ得る態様の場合、再指向プレートを全てのチャネル上で使用できるが、しかし、再指向プレートの流出エッジは、どのチャネルが考慮されるかに応じて異なるｘ軸位置にあってよい。具体的には、不活性流のための（図７Ｂ及び７Ｄに示すような）バッフル５８の流出エッジ位置を、反応ガスの位置よりも低いｘ軸位置にすることにより、不活性パージ流が上述のように種々のチャネルを隔離するのに役立つようにすることが望ましい。
【００８８】
図９はまた、１つの態様の出力チャネルのパターンを示している。この場合、堆積装置１０の最外チャネルとして不活性ガスチャネルＩを提供することが特に有利であることが判っている。第１反応ガス材料Ｏを有する酸化チャネルは、最外チャネルの隣にある。それというのもこれらの酸化チャネルは、第２反応ガス材料Ｍの金属成分とのＡＬＤ反応のために表面を状態調節するからである。
【００８９】
図１０は、本発明の方法において使用することができる堆積装置１０の１つの態様を示している。ここでは、幅Ｗ、長さＬ、及び高さＨのチャネルは、ダクト４６ａ，ｂ，ｃを形成するアパーチャ４０を有する積み重ねられた金属プレート４２及び４４から形成されている。図１１Ａは、こうして形成された堆積装置１０の単一の出力チャネル１２のセクションの分解図であり、交互の仕切りプレート４２と供給プレート４４とに設けられたアパーチャ４０の配列を示している。図１１Ｂは、隣接する出力チャネル１２の同様の分解図である。アパーチャ４０の整合によって形成されたダクト４６ａ，４６ｂ及び４６ｃが、堆積装置１０を通って延び、ガス流連通のための入力導管を提供し、外部源から異なる反応ガス材料及び不活性ガス材料を受容し、そして前記出力面３６に沿ってガス流を提供する再指向構造を提供する。バッフル及びその他の再指向構造はこれらの図面に示されていないが、しかし好適に構造化されたスタック・プレートを使用して提供するか、又は装置が組み立てられた後に取り付けることができる。
【００９０】
図１１Ａ及び１１Ｂの分解図はそれぞれ、スタック・プレート４２及び４４から形成された単一の出力チャネル１２を示す。図１１Ａの例において、示された出力チャネル１２は、ダクト４６ｂから提供されたガス材料を提供する。ダクト４６ａ及び４６ｃは、図１１Ａに示されている態様において、このチャネルを通って他のガスを導く。出力チャネル１２の境界を形成する仕切りプレート４２とは異なる寸法及びアパーチャを有する供給プレート４４は、ダクト４６ｂ内のガスの一部をガス流Ｆ１中に再指向する再指向チャンバ４８を含有する。図１１Ｂの例には、示された出力チャネル１２は、ダクト４６ａから提供されたガス材料を提供する。ダクト４６ｂ及び４６ｃは、図１１Ｂに示されている態様において、このチャネルを超えて他のガスを導く。プレート４２及び４４は、反応ガス材料を導くのに適した金属、例えばステンレス鋼又はその他の金属から成っていることが望ましい。
【００９１】
このような態様のために数多くのプレートを組み立てる場合、基板に供給されるガス流は、粒子流（Ｉ，Ｍ又はＯ）を供給するチャネルの全てにわたって均一であることが望ましい。このことは、プレートの適正なデザインによって、例えば、チャネル毎に再現可能な圧力降下を提供するように正確に機械加工された、各プレート毎の流れパターン部分の制限を有することにより達成することができる。
【００９２】
プレートを積み重ねる方法は、本発明に使用するための堆積装置を構成する特に有用な方法ではあるが、このような構造を形成するための数多くの他の方法があり、これらの方法は、本発明の方法に使用することができる堆積装置の別の態様において有用であり得る。例えば、本発明の方法に使用するための堆積装置は、１つの金属ブロック又は互いに付着したいくつかの金属ブロックを直接機械加工することにより構成することができる。さらに、当業者には明らかなように、内部の成形構成要件を伴う成形技術を採用することができる。堆積装置は、数多くの立体リソグラフィ技術のいずれかを用いて構成することもできる。
【００９３】
図１０、１１Ａ、及び１１Ｂの一例としての態様から明らかなように、堆積装置１０は、各出力チャネル１２が金属めっきシートの幅を有する極めて小さなサイズから構成することができる。例えば、図１０、１１Ａ、及び１１Ｂの配列を用いた１つの態様の場合、出力チャネル１２は、幅Ｗが０．０３４インチ（０．８６ｍｍ）である。異なる材料に対応する出力チャネル１２は、コンパクトな配列のための幅Ｗ範囲、好ましくは０．０１インチ（０．２５ｍｍ）〜０．１インチ（２．５ｍｍ）を得るために異なる厚さで製作することもできる。出力チャネル１２の長さＬは、必要な均一性及び所望のガス圧力に応じて、種々様々であってよい。１つの態様の場合、出力チャネル長Ｌは３インチ（７５ｍｍ）である。スタック・プレート４２の延長部分から形成された出力チャネル１２の高さＨは、１つの態様において０．１インチである。
【００９４】
低圧ゾーンが形成されることに起因して、ガス流が周囲のガスを不慮に引き込むことがあるので、不活性層からの追加の保護バリアを提供することが有用である場合がある。図１２を参照すると、包囲ガス流ＦEが示されており、この包囲ガス流によって、堆積装置１０の１つ又は２つ以上の側に追加の不活性ガス流を使用することにより、周囲ガスがプロセス・ガスを汚染するのを防止する。
【００９５】
図４Ａ及び４Ｂに関して具体的に記載したように、堆積装置１０は、その堆積機能を発揮するために、基板２０の表面に対する相対運動を必要とする。堆積装置１０及び基板２０のいずれか又は両方の運動を含むこの相対運動は、数多くの方法で、例えば基板支持体を提供する装置を動かすことにより、得ることができる。運動は振動又は往復運動であってよく、或いは、いかに多くの堆積サイクルが必要とされるかに応じて、連続運動であってもよい。特にバッチ法において基板の回転を利用することもできるが、連続法が好ましい。
【００９６】
典型的には、ＡＬＤは、制御された膜深さを各サイクル毎に形成する複数の堆積サイクルを必要とする。上記のガス材料タイプに対する用語を使用して、単一のサイクルは、例えば単純な構成において、第１反応ガス材料Ｏを１回適用し、そして第２反応ガス材料Ｍを１回適用することを可能にする。
【００９７】
Ｏ及びＭ反応ガス材料のための出力チャネル間の距離は、各サイクルを完成するのに必要な往復運動距離を決定する。各出力チャネル１２毎に公称チャネル幅Ｗ０．０３４インチを有する図９の堆積装置１０の例の場合、少なくとも０．２０インチの（ここで使用されるｙ軸に沿った）往復運動が必要とされることになる。この例の場合、基板２０の所定の領域を、第１反応ガス材料Ｏ及び第２反応ガス材料Ｍの両方に、この距離全体にわたって動かしながら曝露する。いくつかの事例において、均一性を考慮して、例えば往復移動の端点に沿ったエッジ作用又はエッジ形成を低減するために、各サイクルにおける往復運動量に対するランダム性の尺度を必要とすることがある。
【００９８】
堆積装置１０は、単一のサイクルを提供するのに十分な出力チャネル１２だけを有していてよい。或いは、堆積装置１０は、複数サイクルの配列を有してもよく、より広い堆積面積に範囲が及ぶことを可能にするか、又は往復運動距離の１トラバースにおいて２つ又は３つ以上の堆積サイクルを許す距離全体にわたるその往復運動を可能にする。
【００９９】
１つの態様の場合、基板の所与の領域を、５００ミリ秒未満にわたって、好ましくは１００ミリ秒未満にわたってチャネル内のガス流に当てる。振動中の基板とチャネルとの相対運動は、少なくとも０．１ｃｍ／秒の速度で行われ、そしてチャネル内のガス流は、少なくとも１ｃｍ／秒の速度で行われる。好ましくは、堆積中の基板の温度は３００℃未満、より好ましくは２５０℃未満である。
【０１００】
例えば、１つの特定の用途において、各Ｏ−Ｍサイクルが、処理された表面の１／４にわたって１原子直径の層を形成することが判った。従って、処理された表面の均一な１原子直径層を形成するためには、４サイクルがこの場合必要となる。同様に、この事例において均一な１０原子直径層を形成するためには、４０サイクルが必要となる。
【０１０１】
本発明の１つの態様において使用される堆積装置１０のために用いられる往復運動の利点は、これが出力面３６の面積を上回る面積を有する基板２０上への堆積を可能にすることである。図１３は、矢印Ｒによって示されたｙ軸に沿った往復運動、及びこの往復運動に対して直交方向又は横方向の、ｘ軸方向に沿った運動を用いて、どのようにこの広い面積を被覆することができるかを概略的に示している。ここでも、強調すべき点は、図１３に示されたようなｘ又はｙ方向における運動は、堆積装置１０の動作によって、又、動作をもたらす基板支持体７４によって提供される基板２０の動作によって、又は堆積装置１０及び基板２０双方の動作によって生じさせ得ることである。
【０１０２】
図１３において、堆積装置と基板との相対運動方向は互いに垂直である。この相対運動を平行に有することも可能である。この場合、相対運動は、振動を表す非ゼロ周波数成分と、基板の変位を表すゼロ周波数成分とを有することが必要である。この組み合わせは、固定基板上の堆積装置の変位と組み合わされた振動；固定堆積装置に対する基板の変位と組み合わされた振動；又は振動と固定運動とが堆積装置及び基板の両方の動作によって提供される任意の組み合わせによって達成することができる。
【０１０３】
好ましい態様の場合、ＡＬＤは、大気圧又は近大気圧で、また周囲及び基板の広範囲の温度、好ましくは３００℃未満の温度で実施することができる。好ましくは、汚染の可能性を最小限にするために、比較的清浄な環境が必要となるが、しかし、本発明の装置の好ましい態様を使用すると、良好な性能を得るために、完全な「クリーンルーム」条件又は不活性ガス充填閉鎖容器が必要とされることはない。
【０１０４】
図１４は、比較的良好に制御された、汚染なしの環境を提供するためのチャンバ５０を有する、金属薄膜又は金属酸化物薄膜を製造する原子層堆積（ＡＬＤ）法６０を示す。ガス供給部２８ａ，２８ｂ及び２８ｃは、供給ライン３２を通して堆積装置１０に、第１、第２、及び第３ガス材料を提供する。可撓性供給ライン３２を任意選択的に使用すると、堆積装置１０を運動させやすくなる。便宜上、任意選択の真空蒸気回収装置及びその他の支持構成部分は図１３には示されていないが、しかしこれらを使用することもない。移動サブシステム５４は、堆積装置１０の出力面３６に沿って基板２０を移動させる基板支持体を提供し、本発明の開示に採用された座標軸システムを使用して、ｘ方向における運動を可能にする。運動制御、並びに弁及びその他の支持構成部分の全体的な制御を、制御論理プロセッサ５６、例えばコンピュータ又は専用マイクロプロセッサ集成体によって提供することができる。図１４の配列において、制御論理プロセッサ５６は、堆積装置１０に往復運動を提供するためのアクチュエータ３０を制御し、そしてまた移動サブシステム５４の移動モータ５２を制御する。
【０１０５】
図１５は、ウェブ基板６６上に薄膜堆積するための原子層堆積（ＡＬＤ）システム７０の別の態様を示している。ウェブ基板６６は、基板支持体として作用するウェブ・コンベヤ６２に沿って堆積装置１０を超えて移動される。堆積装置移動装置６４が、ウェブ移動方向に対して横方向にウェブ基板６６の表面を横切るように堆積装置１０を移動させる。１つの態様の場合、堆積装置移動装置６４は、ウェブ基板６６の幅を横断する親ねじを使用する。別の態様の場合、複数の堆積装置１０が、ウェブ６２に沿った好適な位置で使用される。
【０１０６】
図１６は、流れパターンが図１４の構造に対して直交方向に配向されている定置の堆積装置１０を使用した、ウェブ配列における金属薄膜又は金属酸化物薄膜を堆積するための別の原子層堆積（ＡＬＤ）システム７０を示している。この配列では、ウェブ・コンベヤ６２自体の運動が、ＡＬＤ堆積に必要な動作を提供する。この環境において、例えば堆積装置１０に対して前方及び後方に基板６６を動かすためにウェブ・ローラの回転方向を繰り返し逆転させることによる往復運動を用いることもできる。往復運動は、ウェブをコンスタントな運動で動かしながら、ローラ軸と一致する軸を有する円弧を横切る堆積装置の往復運動を可能にすることにより、得ることもできる。図１７を参照すると、出力面３６が所定の量の湾曲を有する堆積装置１０の一部の態様が示されている。このような湾曲は、いくつかのウェブ被覆用途に対して有利なことがある。凸面状又は凹面状の湾曲を設けることができる。
【０１０７】
任意選択的に、本発明の方法は、同一譲受人による米国特許出願第１１／３９２，００７号明細書；米国特許出願第１１／３９２，００６号明細書；米国特許出願第１１／６２０，７４４号明細書；及び米国特許出願第１１／６２０，７４０号明細書に、より詳細に記載された他の装置又はシステムで達成することができる。
【０１０８】
後者の３つの出願における態様において、基板上へ薄膜材料堆積するためのガス材料を提供する出力面を有する供給装置が、供給装置の出力面に対して実質的に直交方向にそれぞれ第１ガス材料、第２ガス材料、及び第３ガス材料のうちの少なくとも１つの材料から成る流れを導くことができる３つの細長い放出チャネル群のうちの少なくとも１つの細長い放出チャネル群（つまり、(i)１つ又は２つ以上の第１の細長い放出チャネル、(ii)１つ又は２つ以上の第２の細長い放出チャネル、及び(iii)複数の第３の細長い放出チャネル、から成る少なくとも１つの群）内の細長い放出チャネルを含み、このガス材料流は、基板表面に対して実質的に直交方向に少なくとも１つの群における細長い放出チャネルのそれぞれから直接的又は間接的に提供することができる。
【０１０９】
１つの態様の場合、出力面に対して実質的に平行に、アパーチャ付きプレートが配置されており、アパーチャ付きプレートのうちの少なくとも１つのプレート上のアパーチャが、第１、第２、及び第３の細長い放出チャネルを形成する。別の態様の場合、アパーチャ付きプレートは、出力面に対して実質的に垂直方向に配置されている。
【０１１０】
１つのこのような態様の場合、堆積装置は排気チャネル、例えば、酸化亜鉛系半導体を基板上に薄膜材料堆積するための供給装置を含み、供給装置は：（ａ）  第１反応ガス材料、第２反応ガス材料、及び第３（不活性パージ）ガス材料のための共通の供給部をそれぞれ受容することができる、少なくとも第１流入ポート、第２流入ポート、及び第３流入ポートを含む複数の流入ポート；及び（ｂ）  薄膜材料堆積からの排ガスを受容することができる少なくとも１つの排気ポートと、それぞれが少なくとも１つの排気ポートとガス流体連通可能である少なくとも２つの細長い排気チャネルとを含み；さらに供給装置は、（ｃ）  （ｉ）第１の細長い出力チャネルを含む第１群、（ｉｉ）第２の細長い出力チャネルを含む第２群、及び（ｉｉｉ）第３の細長い出力チャネルを含む第３群、から成る少なくとも３つの細長い放出チャネル群を含み、そして第１、第２、及び第３の細長い出力チャネルのそれぞれが、対応する第１流入ポート、第２流入ポート、及び第３流入ポートのうちの１つとそれぞれガス流体連通可能であり；第１、第２、及び第３の細長い出力チャネルのそれぞれ、及び細長い排気チャネルのそれぞれは、長さ方向で実質的に平行に延びており；各第１の細長い出力チャネルがその少なくとも１つの細長い側で、比較的近い細長い排気チャネルと比較的近くない第３の細長い放出チャネルとによって、最も近い第２の細長い出力チャネルから分離されており；そして各第１の細長い放出チャネルと各第２の細長い放出チャネルとが、比較的近い細長い排気チャネルの間、及び比較的近くない細長い放出チャネルの間に位置している。
【０１１１】
さらなる態様は、３つの細長い放出チャネル群のうちの少なくとも１つの群と連携するガス・ディフューザを含み、これにより第１ガス材料、第２ガス材料、及び第３ガス材料のうちの少なくとも１つがそれぞれ、基板上への薄膜材料堆積中に供給装置から基板への供給前にガス・ディフューザを通過できるようになっており、そしてガス・ディフューザは、少なくとも１つの細長い放出チャネル群内の細長い放出チャネルのそれぞれから下流側の、第１、第２、及び第３ガス材料のうちの少なくとも１つの材料の流れ隔離を維持する。
【０１１２】
１つの態様の場合、このようなガス・ディフューザは、ガス・ディフューザを通過するガス材料に対して、１ｘ１０2を上回る摩擦係数を提供し、これにより、少なくとも１つの第１ガス材料、第２ガス材料、及び第３ガス材料の流れが供給装置を出る場所で背圧を提供し、圧力の均等化を促進する。本発明の１つの態様の場合、ガス・ディフューザは、第１、第２、及び第３ガス材料のうちの少なくとも１つが通過する多孔質材料を含む。本発明の第２態様の場合、ガス・ディフューザは、相互接続通路を含む少なくとも２つの要素を含む機械的に形成された集成体を含み、例えばこの場合、ノズルが、２つの要素内の平行な表面領域の間の薄いスペースによって提供された流路に接続されている。
【０１１３】
１つの態様の場合、堆積装置からのガス流のうちの１つ又は２つ以上は、供給ヘッドの面から基板表面を分離するのに少なくとも貢献する圧力を提供し、これにより、ガス流を安定化しガス流混和を制限するのを助けることができる「浮動ヘッド」又は「空気軸受け」タイプの堆積ヘッドを提供する。
【０１１４】
堆積は交互の反応ガス配列を呈する堆積ヘッド領域にだけ発生するが、実際の考察では、堆積システムは、被覆セクション内へ又は被覆セクションから基板を着脱するべき領域を提供するために、また図２６の堆積プロセス６０において示されているような堆積領域を超えて延びる基板部分（基板２０のこれらの部分は拡大部分２１ａ及び２１ｂとして示されている）のための支持体を任意選択的に提供するために、堆積ヘッドに隣接するセクションを有することになっている。定義の目的で、基板移動方向で考えて、入口セクション２００は堆積又は被覆セクション２２０の前のセクションであり、出口セクション２４０は堆積又は被覆セクション２２０の後のセクションである。
【０１１５】
堆積ヘッドは、任意選択的にガス軸受け効果を介して、基板に対するその近接関係を維持するので、入口セクション及び出口セクションも同様の効果を用いることが好都合である。これらのセクションは、堆積セクションと極めて類似したガス供給スロット（又はより一般的にはポート）の分布を有していてよい。実際に、入口及び出口スロットは、これらに単一のガスだけが供給されること以外は、堆積領域内の出力スロットと同一であることが、いくつかの環境において可能である。
【０１１６】
入口セクション２００及び出口セクション２４０には、薄膜の製造及び性能に不都合な影響を及ぼさないものならば、いかなる浮動用のガスも供給されてよい。多くの事例において、入口セクション２００及び出口セクション２４０のための浮動ガスとして不活性ガスを使用することが望ましい場合がある。或いは、基板は堆積の前及び後で空気を被る可能性があるので、これらのセクションの一方又は両方のための浮動ガスとして空気を使用することにより、ガス利用の面でコスト削減を達成できる場合がある。
【０１１７】
入口セクション２００及び出口セクション２４０は、ガス取り扱いの更なる検討なしに、唯一のガス供給部を任意選択的に用いることができる。好ましい態様の場合、入口セクション２００及び出口セクション２４０の非堆積出力面は、入口セクション又は出口セクションの非堆積出力面にガスを供給する非堆積出力開口２５２の配列、及び非堆積出力面の表面からガスを引き出す排気ポート２５４の配列を有している。排気ポート２５４の使用は、基板のよりしっかりとした位置決め、及び、基板と非堆積出力面との間の適切なギャップの維持を可能にする。
【０１１８】
上に示すように、入口セクション２００及び出口セクション２４０に関して、非堆積出力面が有することができる出力開口２５２及び排気ポート２５４は、堆積又は被覆セクションに対して構想されるようなスロットの形態を成していてよい。しかしながら、これらの開口は、任意の好都合な形状を有していてもよい。それというのも１つのタイプの開口と別のタイプの開口との間でガスを封じ込め又は分離することは、被覆セクションと比較してこれらのセクション内では必要とされないからである。他のタイプの開口の例は、一部を挙げると、正方形、五角形、又は好ましくは円形の開口である。
【０１１９】
非堆積出力開口２５２及び排気ポート２５４がスロットである場合には、スロットの好ましい配置関係は、非堆積出力開口２５２によって各側を取り囲まれたそれぞれの排気ポート又はチャネル２５４を有し、そして同様に、排気ポート２５４によって各側を取り囲まれたそれぞれの非堆積出力開口２５２を有する。
好ましい態様の場合、入口セクション及び出口セクションの最も遠い端部に位置する開口は、非堆積出力開口２５２となる。非堆積出力開口２５２及び排気ポート２５４が円形開口である場合には、これらの開口は、前記タイプの開口が交互に並ぶ任意の形式で配置することができる。１つの好ましい配置関係は、各出力開口２５２がその最近接の排気ポート２５４によって取り囲まれ、そして同様に各排気ポートが非堆積出力開口２５２によって取り囲まれている正方形パターンの孔となる。
【０１２０】
或いは、入口セクション及び出口セクションは、非堆積出力開口面へガスを供給するために多孔質材料を採用することもできる。
【０１２１】
入口セクション、出口セクション、及び被覆セクションは、指定された、予め選択された温度又は温度範囲で、セクション毎に異なる温度設定点を任意選択的に用いて維持することができる。
【０１２２】
被覆ヘッドからの交互のガス配列に基板を繰り返し曝露することができる形式ならばいかなるものでも、膜のＡＬＣ成長を引き起こすことになる。このような成長のために、従来技術では往復運動が考えられてきた。しかしながら、往復運動は、基板を装填すること及び基板の方向を繰り返し逆転させることを可能にするために、複雑な機械システムを必要とする。往復運動のさほど目立ちはしないがしかし依然として重大な問題は、成長中の基板の少なくとも一部を、各行程間に堆積領域から引き出さなければならず、場合によっては制御されていない環境に、引き出された領域を曝露することになることである。
【０１２３】
上記問題に対する本発明の解決手段は、特定の薄膜のための所要堆積量を受け取るために、基板が被覆領域を通る際に単回パス、又は多くても単回二方向パスしか必要としないほど十分なＡＬＤサイクルを有するように、被覆又は供給ヘッドを設計することを伴う。このような形態において、１つの好ましい態様では、堆積目的で基板の方向を逆転させる必要なしに、基板上の任意の場所における全体的なＡＬＤ成長を達成できることは明らかである。
【０１２４】
再び図２６の態様の堆積システム６０を参照すると、基板を入口セクション２００内に装填し、入口セクション２００を通して基板を被覆セクション２２０へ、そして被覆セクション２２０を通して移動し、引き続き基板を出口セクション２４０内に移動させることによって、所望の厚の完全な薄膜層を形成することができる。基板２０は、完成した薄膜と一緒に取り出すことができる。このことは、所望の層厚の完成前に被覆領域から基板を取り出す理由がないという点で追加の利点を有する。制御されていない環境に対する曝露を回避することに加えて、単回パスでの連続的な成長は、基板上の任意の所与の点上の堆積速度全体を高めるはずである。
【０１２５】
上記一方向運動の別の利点は、基板移動のために必要な機械システムが単純化されることである。基板移動は、直線運動を引き起こす任意の種類の装置、例えばリニアモータ駆動型リニアステージ、回転モータ駆動型リニアステージ、ベルト駆動装置、又は当業者に知られているような、直線運動を導入する任意の他の方法を使用することによって、達成することができる。基板の運動を提供する非接触法を実施することもできる。このような方法は、粘性力、例えば有向ガス流、磁力、及び電気力を含む。
【０１２６】
システムは基板方向のいかなる変化も必要とせず、またガス軸受け効果がもたらす摩擦は小さいので、堆積ゾーンを通る基板の移動は、初期速度を基板に提供し、次いで基板がその自己慣性によって少なくとも或る程度、堆積ゾーンを通って滑走するのを可能にすることによって、達成することもできる。基板への初期速度は、上述の運動方法のうちのいずれかによって与えることができる。
【０１２７】
基板速度は重力効果によって与えることも可能である。従って、被覆セクション、入口セクション、及び出口セクションは、重力送りが基板の運動の一部又は全てを達成するのを可能にするように傾斜していてよい。さらに、これらのセクションの傾斜度は機械的に変えることができるので、堆積経過中、被覆セクション、入口セクション、及び出口セクションの傾斜を、水平状態からある程度の傾斜レベルに変えることにより、定置の基板を加速することもできる。
【０１２８】
基板移動の簡単さのために一方向単回パス堆積システムが好ましいことがあるが、より小さな設置面積を有する堆積システムにとっては、二方向システムが好ましい場合もある。二方向システムの場合、入口セクション及び出口セクションは、一方向システムと同様の長さを有するが、しかし、被覆セクションは、相対的に言えば半分の長さしか必要としない。再び図２６を参照すると、このような態様における、所望の厚を有する完全な薄膜層は、基板２０を入口セクション２００内に装填し、入口セクション２００を通して基板を被覆セクション２２０へ、そして被覆セクション２２０を通して移動し、引き続き基板を出口セクション２４０内に移動させることによって形成することができ、ここで基板移動方向は逆転され、そして基板は被覆セクション２２０を通して、入口セクション２００内に戻され、この入口セクション２００で、基板を完成された薄膜といっしょに取り出すことができる。
【０１２９】
本発明の被覆セクション２２０、入口セクション２００、及び出口セクション２４０は、数多くの内部通路及び堆積出力面開口を有する複雑な機械システムである。しばしば、これらのシステムは、多数の結合部分から構成されることになる。さらに、単回パス堆積を達成するために、被覆セクションの長さ及び堆積出力スロットの数は、極めて大きくなり得る。例えば単一堆積サイクルは、８つの細長いスロット、すなわち：パージ−排気−第１反応ガス−排気−パージ−排気−第２反応ガス−排気を必要とすることがある。単一堆積サイクルが１Åの層厚を生成すると仮定すると、１０００Åの層厚を達成するためには、１０００回の上記サイクルが必要となる。細長いスロットのそれぞれが隣のスロットから０．０２５インチだけ離されているとさらに仮定すると、堆積ゾーンの全長は１６．７フィートとなる。さらに、入口セクション及び出口セクションが、基板を支持するためにいくらかの妥当な長さであることを必要とする場合、これらのセクションは５フィートの長さを容易に超えることがある。
【０１３０】
このような大型堆積領域は、単一のモノリシック堆積装置を形成することによって作成するのは難しい。困難はいくつかの要因から生じる。先ず第一に、このような長いヘッドは、数千の部品から構成されることになり、ヘッドをうまく組み立てるには、重大な又は受け入れがたい欠陥なしにこのような多数の部品を集成することが必要となる。さらに、極めて大型のヘッドを堆積システム全体内に組み付け、取り扱う際に重大な問題が生じることもある。最後に、ヘッドが作業中に損傷されると、単一の大型ヘッドを交換するために著しく多くのコスト及び時間がかかる。
【０１３１】
単一の大型堆積ヘッドの代替手段は、独立したモジュールからヘッドを組み立てることである。モジュールは完全セクション、例えば入口セクション、出口セクション、又は被覆セクションを形成することができる。或いは、所与のセクションを多数のモジュールから組み立てることもできる。図２７は、モジュール形態を伴う１つの態様を示す図である。図２７において、入口セクション２００は、４つのモジュール２０２ａ，２０２ｂ，２０２ｃ及び２０２ｄから構成されている。堆積システム６０の被覆セクション２２０は、５つのモジュール２２２ａ，２２２ｂ，２２２ｃ，２２２ｄ及び２２２ｄから構成されている。被覆セクションの拡大部分が、基板部分２１ｃに対する２つのモジュールの近接状態を示しており、この近接状態において、基板に対するモジュールの面の配置位置の変動は、改善された結果を得るために、最大所望の変動距離ｘｘ以内に維持される。これらの被覆セクションモジュールは、最終堆積システム６０のデザインに応じて、同一であっても異なるものであってもよい。実際には、複数の被覆セクションモジュールのそれぞれは最小限でも、単一ＡＬＤサイクルを完結するために、適切な数の出力開口及び排気ポートを含有する。好ましくは、モジュールは１〜５０の完全ＡＬＤサイクルを行うように設計される。図２７は、単一モジュールから構成された出口セクション２４０を示している。当業者には明らかなように、最終的な堆積システムを組み立てるために、モジュールの多くの組み合わせが利用可能であり、図２７は一例としての態様又は考えられ得る配置関係を示すために役立つに過ぎない。この態様又は配置関係はもちろん、被覆される具体的な基板、具体的なプロセス、関与する材料及び薄膜、及び製造される装置の具体的なタイプに依存し、またこれらに適合されることになる。
【０１３２】
１つの好ましい態様の場合、堆積システムは例えば、被覆セクション内に８つ又は９つ以上のモジュール、好ましくは１０〜１００個のモジュールを含むことができる。このようなモジュールのそれぞれは、実質的に別々にそして独立して組み立てられ、集成され、そして堆積システム内に配置された供給ヘッドを含むことができる。
【０１３３】
被覆セクションを組み立てる際にモジュールの数が収率にどれほどの影響を与え得るかを理解するために、８０００枚のプレートから成る被覆セクションの例を考察する。集成時に、プレートを２００枚毎に集成する際に、集成体に欠陥を有する２％の見込みがあると仮定する。それぞれ２００枚のプレートから成るモジュールとしてこのセクションを集成する際に、４０個の作業モジュールが必要となり、従って、４０個の使用可能なモジュールを産出するためには、ほぼ４１個のモジュールが集成されることが必要となる（ほぼ２％の無駄作業）。８０００枚のプレートから成る単一構造を試みるためには、単一構造作業の確率は０．９８40＝４４％である。結果として、単一作業セクションをもたらすために、ほぼ２つの完全被覆セクションが必要となる（ほぼ５０％の無駄作業）。本発明の１つの態様における本発明のモジュール態様は、その問題を著しく回避又は軽減することができる。
【０１３４】
好ましい態様の場合、本発明の被覆セクション、入口セクション、及び出口セクションはすべて、ガス軸受け効果を伴って作業する。このようなものとして、基板と堆積装置との分離距離は、極めて小さいことが可能であり、１０ミクロンという小ささであることもある。従って、セクションの堆積出力面が、不連続性のない表面を有することが極めて重要である。モジュール形態において、図２７の被覆セクションとともに示すセクションのモジュールは、よく整合された堆積出力面を有していなければならない。図２７の差し込み図の距離ｘｘは、この整合を達成するために小さい必要があり、また位置／高さのミスマッチが極めて小さいことが必要である。距離ｘｘは、１０ミクロン未満、好ましくは５ミクロン未満、さらにより好ましくは２ミクロン未満であるべきである。
【０１３５】
モジュールの好適な高さ位置を達成する方法は多数ある。モジュールは個別に位置調節手段上に載置することができ、そして所与のモジュールを取り付けると、位置調節手段は、堆積出力面の高さを何らかの所望の位置に調節するために使用することができる。高さ調節手段の例は、回転マイクロメータ・ポジショナー、圧電式ポジショナー、及び当業者に知られている他の手段である。
【０１３６】
単一の材料から成る薄膜を堆積することがしばしば望まれる。しかし、種々異なる材料から成る数多くの層を含有する完成膜が有用であり得るような望ましい薄膜がある。モジュール被覆セクションの場合、被覆セクション内部の複数のモジュールは、種々異なるガスを供給できることが可能であり、ひいては、全てのモジュールが同じ被膜を生成するわけではない。図２８は、被覆セクションのモジュールが、種々異なる堆積化学物質を供給する堆積システム６０の１つの態様を示している。被覆セクション２２０は９つのモジュールから成っている。モジュール２３２ａは、第１薄膜材料を形成するための化学物質を供給するように適合されており、モジュール２３２ｂは、第２薄膜材料を形成するための化学物質を供給するように適合されており、そしてモジュール２３２ｃは、第３薄膜材料を形成するための化学物質を供給するように適合されている。モジュール２３２ａ，２３２ｂ及び２３２ｃは、出口セクション２４０に入る完成薄膜被覆体が、基板部分２１ｄに関して示された多層薄膜構造全体３３０内に、それぞれ、第１薄膜材料３３２ａ、第２薄膜材料３３２ｂ、及び第３薄膜材料３３２ｃから成る交互の薄膜層を含有するように配列されている。これらの層のそれぞれの厚さは、被覆セクション２２０の対応モジュール内部のＡＬＤサイクル数によって決定される。当業者に明らかなように、第１、第２及び第３材料は、前述のようなこのＡＬＤ堆積システムを使用して好適に堆積することができる任意の材料であってよい。図２８は本発明を限定するものとして考えられるべきではなく、むしろこれは、多層薄膜を形成するための１つの考えられ得る構造として役立つべきである。図２８における出口セクション２４０、及び入口セクション２００内のモジュール２０２ａ〜２０２ｄは、前記図面において説明したものと同様である。
【０１３７】
本発明の方法は、いくつかの態様における室温又は近室温を含む、広範囲の温度にわたって基板上への堆積を実施できる点で有利である。本発明の装置は真空環境において動作することができるが、しかし、大気圧又は近大気圧での動作に特によく適している。
【０１３８】
ＡＬＤ堆積された半導体材料から薄膜トランジスタ及び電子デバイスを、当業者に知られているコンベンショナルな技術によって製造することができる。１つの態様の場合、基板を用意し、上記半導体材料の膜又は層を基板に適用し、そして電気的コンタクトを層に形成する。正確なプロセス順序は、所望のトランジスタの構造によって決定される。このように、電界効果トランジスタの製造に際しては、例えば先ずゲート電極を基板、例えば真空堆積又は溶液堆積された金属又は有機導体上に、又はＡＬＤ堆積導体上に堆積することができる。ゲート電極は次いで、誘電体で絶縁することができ、そして次いでソース電極及びドレイン電極、並びにｎチャネル半導体材料層を上側に適用することができる。このようなトランジスタの構造、ひいてはその製造順序は、当業者に知られている慣習に従って変化させることができる。従ってその代わりに、ゲート電極を先ず堆積し、続いてゲート誘電体を堆積し、次いで半導体を適用し、そして最後にソース電極及びドレイン電極のためのコンタクトを、半導体層上に堆積することもできる。第３の構造では、ソース電極及びドレイン電極が先ず堆積され、次いで半導体が堆積され、誘電体及びゲート電極が上側に堆積されていてもよい。
【０１３９】
当業者に明らかなように、他の構造を構成し、且つ／又は、薄膜トランジスタの上記構成部分間に、中間表面改質層を挿入することができる。たいていの態様の場合、電界効果トランジスタは絶縁層、ゲート電極、本明細書中に記載されたＺｎＯ材料を含む半導体層、ソース電極、及びドレイン電極を含み、ゲート電極及び半導体層が絶縁層の対向側と接触し、そしてソース電極とドレイン電極との両方が半導体層と接触している限り、絶縁層、ゲート電極、半導体層、ソース電極、及びドレイン電極は任意の配列を成している。
【０１４０】
これらの構造を製作する技術は、選択的堆積、逐次的マスキング、フォトリソグラフィ、レーザー、及び／又は当業者に知られたその他の手段を含む。
【０１４１】
薄膜トランジスタ（ＴＦＴ）は、アクティブ・デバイスであり、これは、電子信号を切り換え、増幅する電子回路のための構成単位である。魅力的なＴＦＴデバイスの特徴は、オフ電流に対するオン電流の高い比、及び険しい閾値下勾配を含む。このようなＴＦＴデバイスの動作において、ソース電極とドレイン電極との間に印加された電圧は、制御ゲート電極が励起された場合にだけ相当の電流フローを確立する。すなわち、ソース電極とドレイン電極との間の電流フローは、ゲート電極に印加されたバイアス電圧によって変調又は制御される。酸化亜鉛系半導体ＴＦＴの材料パラメータとデバイス・パラメータとの関係は、近似等式によって表すことができる（Sze「Semiconductor Devices--Physics and Technology」John Wiley & Sons (1981)参照）：
【０１４２】
【数１】
2010541237.tif 000003
【０１４３】
上記式中、Ｉdは、飽和ソース−ドレイン電流であり、Ｃは、絶縁層と関連する幾何学的ゲート・キャパシタンスであり、Ｗ及びＬは物理的デバイス寸法であり、μは酸化亜鉛系半導体中のキャリヤ（正孔又は電子）移動度であり、そしてＶgは印加されたゲート電圧であり、そしてＶthは閾値下電圧である。理想的には、ＴＦＴは、適切な極性のゲート電圧が印加された場合だけ電流の通過を許す。しかし、ゼロ・ゲート電圧では、ソースとドレインとの間の「オフ」電流は、酸化亜鉛系半導体の固有導電率σに依存することになる。
【０１４４】
【数２】
2010541237.tif 000004
【０１４５】
上記式中、ｎは電荷キャリヤ密度であり、そしてｑは電荷であるので、
【０１４６】
【数３】
2010541237.tif 000005
【０１４７】
である。上記式中、ｔは、酸化亜鉛系半導体層厚であり、そしてＶsdは、ソースとドレインとに印加された電圧である。従って、ＴＦＴが例えばディスプレイ内の良好な電子システムとして動作するように、高いオン／オフ電流比とともに、半導体は、高いキャリヤ移動度、しかし極めて小さな固有導電率、又は同等に、低い電荷キャリヤ密度を有することを必要とする。オンオフ比＞１０4が、実際のデバイスにとって望ましい。
【０１４８】
本明細書中に記載されたＴＦＴ構造は、半導体中に電流を注入するため、そしてソース−ドレイン電流を制御及び／又は変調するキャパシタンス電荷注入スキームのために、ソース及びドレインと一般に呼ばれる伝導性電極とともに、金属酸化物系半導体を含む。金属酸化物系半導体ＴＦＴの特に魅力的な１つの用途は、可撓性ポリマー基板上のディスプレイのための駆動回路である。金属酸化物系半導体トランジスタ及び／又はトランジスタ・アレイは、フラットパネル・ディスプレイ、例えばアクティブ・マトリックス撮像装置、センサ、ｒｆ価格ラベル、電子ペーパーシステム、ｒｆ識別タグ、及びｒｆ在庫タグを一例として含む用途において有用である。
【０１４９】
本発明は好ましくは「増強(enhancement)モードトランジスタ」を形成するために使用される。これは、ゼロ・ゲート電圧においてソースとドレインとの間でオン電流フローに対してオフ電流フローが無視し得るものであるようなトランジスタを意味する。換言すれば、トランジスタ・デバイスは、「通常オフ」である。（対照的に、消耗(depletion)モードトランジスタは、「通常オン」であり、ゼロ・ゲート電圧においてソースとドレインとの間の電流フローが、実質的に無視し得るよりも多いことを意味する。増強モード・デバイスが典型的には好ましい。）
【０１５０】
ここで図２０〜２５を見ると、これらの特定の図面に関して、薄膜トランジスタ内の層に関連する「上」、「上方」、及び「下」などという用語は、層の順序を意味し、薄膜半導体層はゲート電極の上方にあるが、しかしこれは必ずしも、これらの層が直接隣接すること、又は中間層がないことを示すものではない。「上側（トップ）」及び「下側（ボトム）」という記述子は半導体に対するコンタクトの配置関係を意味し、ボトムは基板に近接していることを表し、そしてトップは基板から離れていることを表す。「鉛直方向」は、基板表面に対して実質的に垂直であることを意味する。
【０１５１】
図２０〜２５の態様には、電界効果トランジスタが記載されており、トランジスタ構造の少なくとも一部は実質的に透明であってよい。
従って、本発明を用いて形成されたトランジスタ構造の任意選択的特徴は、半導体チャネル層とゲート絶縁体層とを含む構造、又はそのサブセットの選択される態様は、電磁スペクトルの可視部分（及び／又は或る変更形では赤外線部分）全体にわたって、少なくとも９０％、より具体的には少なくとも９５％の光透過率を呈することができる。構造の追加の構成部分のそれぞれ（すなわち基板、ゲート電極、ソース／ドレイン端子）は、トランジスタの所望の最終用途に応じて、任意選択的に不透明又は実質的に透明であってよい。或る態様の場合、トランジスタ構造は全体として（及び／又はトランジスタの個々の構成部分）は、電磁スペクトルの可視部分（及び／又は或る変更形では赤外線部分）全体にわたって、少なくとも５０％、より具体的には少なくとも７０％、最も具体的には少なくとも９０％の光透過率を呈することができる。任意選択の透明性により、本発明により形成されたトランジスタは、下でより詳しく説明するように、少なくとも１つのディスプレイ素子に接続されたスイッチとして光電子ディスプレイ装置内に含まれることが有利である場合がある。
【０１５２】
典型的な薄膜トランジスタの断面図が図２０〜２５に示されている。例えば、図２０は、典型的なボトム・コンタクト形態を示しており、そして図２１は、典型的なトップ・コンタクト形態を示している。
【０１５３】
図２０及び図２１の態様における各薄膜トランジスタ（ＴＦＴ）は、保護層１７５、ソース電極１２０、ドレイン電極１３０、ゲート電極１４４、ゲート誘電体１５６、基板１２８、及びソース電極１２０をドレイン電極１３０に接続する膜の形態を成す、本発明の半導体１７０を含有する。ＴＦＴが増強モードで作業している場合には、ソース電極から半導体へ注入された電荷は移動可能であり、主に約１００オングストロームの半導体−誘電体界面内部の薄いチャネル領域内で、電流はソースからドレインへ流れる。A. Dodabalapur、L. Torsi、H. E. Katz, Science 1995, 268, 270を参照されたい。図２０の形態の場合、チャネルを形成するためには、電荷をソース電極１２０から横方向に注入するだけでよい。ゲート電界が存在しない場合には、チャネルは理想的には電荷キャリヤをほとんど有さず、結果として、デバイスがオフ・モードにある場合にはソース−ドレイン伝導がないのが理想的である。
【０１５４】
オフ電流は、ゲート電圧を印加することにより電荷が意図的にチャネル内に注入されてはいない場合に、ソース電極１２０とドレイン電極１３０との間に流れる電流と定義される。このことは、ｎチャネルを仮定すると、ゲート−ソース電圧が閾値電圧として知られる特定電圧よりも負である場合に生じる。Sze「Semiconductor Devices--Physics and Technology」John Wiley & Sons (1981)、第438-443頁を参照されたい。オン電流は、適切な電圧をゲート電極１４４に印加することにより電荷キャリヤがチャネル内に意図的に蓄積されており、そしてチャネルが導電性である場合に、ソース電極１２０とドレイン電極１３０との間に流れる電流と定義される。ｎチャネル蓄積モードのＴＦＴの場合、このことは閾値電圧よりも正のゲート−ソース電圧で発生する。この閾値電圧はｎチャネル作業の場合、ゼロ又はわずかに正であることが望ましい。オンとオフとの切り換えは、ゲート電極１４４からゲート誘電体１５６を横切って半導体−誘電体界面へ電界を印加してキャパシタを効果的に充電し、そしてこの電界を除去することによって達成される。
【０１５５】
本明細書に記載されたトランジスタ形態の具体例は、説明を目的とするものであり、添付の特許請求の範囲を限定するものと考えるべきではない。例えば、図２２に示す更なる（第３の）具体的なトランジスタ構造の場合、絶縁基板１２８上に、ソース電極１２０とドレイン電極１３０とが配置されている。ソース電極とドレイン電極との間にコンタクトが形成されるように、半導体膜１７０が設けられている。ゲート誘電体１５６の上面（鉛直方向で見て）には、ゲート電極１４４が配置されている。換言すれば、ゲート電極１４４と半導体膜１７０とが、ゲート誘電体１５６の互いに対向する表面に設けられている。トランジスタ構造上には、保護層１７５が設けられている。
【０１５６】
さらに、ＴＦＴ構造の第４変更形が図２３に示されている。このＴＦＴ構造は、ガラス基板１２８を含んでおり、ガラス基板１２８上に半導体チャネル膜１７０が設けられている。半導体チャネル膜１７０の、ガラス基板１２８に隣接する表面と反対側の表面には、ソース電極１２０とドレイン電極１３０とが配置されている。半導体チャネル膜１７０、ソース電極１２０、及びドレイン電極１３０上に、ゲート誘電体１５６が配置されている。ゲート誘電体１５６の上面（鉛直方向で見て）には、ゲート電極１４４が配置されている。換言すれば、ゲート電極１４４と半導体チャネル膜１７０とが、ゲート誘電体１５６の互いに対向する表面に設けられている。トランジスタ構造上には、保護層１７５が設けられている。
【０１５７】
図２３のＴＦＴ構造は、例えば半導体チャネル膜１７０を定義する膜を堆積してパターン化することにより製作することができる。例えば、５００オングストロームＺｎＯ膜を、フォトリソグラフィを介して堆積してパターン化することができる。次いでソース電極１２０及びドレイン電極１３０を堆積してパターン化することができる。例えば、５００オングストロームのアルミニウム又はインジウム・ドープ型酸化亜鉛又はアルミニウム又は銀、又はその他の金属ソース／ドレイン電極膜を所望のパターンを成して堆積することができる。続いて、半導体チャネル膜１７０、ソース電極１２０、及びドレイン電極１３０上に、ゲート誘電体１５６を堆積してパターン化することができる。例えば２０００オングストロームのアルミナ誘電体を、堆積してパターン化するか又は選択的に堆積することができる。ゲート誘電体１５６を通してビア（図示せず）を形成することにより、ソース電極１２０及びドレイン電極１３０に電気的に接続することができる。次いで、ゲート誘電体１５６上にゲート電極１４４を堆積してパターン化することができる。例えば２０００オングストロームのアルミニウム又はインジウム・ドープ型酸化亜鉛又はＩＴＯ又は金属膜を、堆積及び／又はパターン化することができる。次いでトランジスタ構造上に、保護層１７５を堆積してパターン化することができる。保護層を通してビア（図示せず）を形成することにより、ソース電極１２０、ゲート電極１４４、及びドレイン電極１３０に電気的に接続することができる。例えば２０００オングストロームのアルミナ保護層を、堆積してパターン化するか又は選択的に堆積することができる。
【０１５８】
或いは、図２３の上記形態のコンタクトは、半導体チャネル層の端部を、Ｉｎ、Ａｌ、Ｇａ、又は任意のその他の好適なｎ型ドーパントで選択的にドープすることにより形成することもできる。
【０１５９】
製造中、試験中、及び／又は使用中にＴＦＴを支持するための支持体は、有機又は無機材料を含むことができる。例えば、支持体は無機ガラス、セラミック・フォイル、高分子材料、充填高分子材料、被覆金属フォイル、アクリル、エポキシ、ポリアミド、ポリカーボネート、ポリイミド、ポリケトン、ポリ（オキシ−１，４−フェニレンオキシ−１，４−フェニレンカルボニル−１，４−フェニレン）（ポリ（エーテルエーテルケトン）又はＰＥＥＫと呼ばれることがある）、ポリノルボルネン、ポリフェニレンオキシド、ポリ（エチレンナフタレンジカルボキシレート）（ＰＥＮ）、ポリ（エチレンテレフタレート）（ＰＥＴ）、ポリ（フェニレンスルホン）（ＰＥＳ）、ポリ（フェニレンスルフィド）（ＰＰＳ）、及び繊維強化プラスチック（ＦＲＰ）を含むことができる。可撓性基板は、薄膜トランジスタを電気的に隔離するために絶縁層で被覆されるならば、薄い金属フォイル、例えばステンレス鋼であってもよい。本発明のいくつかの態様において、可撓性基板がロール処理を可能にする。ロール処理は連続的に行われてよく、平ら且つ／又は剛性の支持体を凌ぐ、規模の経済性及び製造の経済性を提供する。選択された可撓性支持体は好ましくは、直径５０ｃｍ未満、より好ましくは２５ｃｍ未満、最も好ましくは１０ｃｍ未満のシリンダーの周面に、素手のような低い力によって、歪み又は破断を生じさせずに巻き付けることができる。この好ましい可撓性支持体は巻き上げることができる。しかし可撓性が重要でない場合には、基板は、ガラス及びシリコンを含む材料から形成されたウエハー又はシートであってよい。基板の厚さは様々であってよく、特定の例によれば、これは１００μｍ〜１ｃｍであってよい。
【０１６０】
本発明のいくつかの態様の場合、支持体は任意選択となることができる。例えば、図２１のトップ形態において、ゲート電極及び／又はゲート誘電体が、結果として得られたＴＦＴの意図された用途に十分な支持力を提供する場合には、支持体は必要とされない。加えて、支持体は一時的な支持体と組み合わせることができる。このような態様において、一時的な目的、例えば製造、移動、試験、及び／又は貯蔵のために支持体が望まれるような場合、支持体に一時的な支持体を取り外し可能に付着させるか、又は機械的に固定することができる。例えば、可撓性高分子支持体を剛性ガラス支持体に付着させることができ、剛性ガラス支持体から、可撓性高分子支持体を取り除くことができる。
【０１６１】
ゲート電極は任意の有用な導電性材料であってよい。金属、退縮ドープ型半導体、導電性ポリマー、及び印刷可能材料、例えばカーボンインク又は銀−エポキシ、又は焼結性金属ナノ粒子懸濁液を含む当業者に知られている種々のゲート材料も好適である。例えば、ゲート電極は、ドープ型シリコン、又は金属、例えばアルミニウム、クロム、金、銀、ニッケル、銅、タングステン、パラジウム、白金、タンタル、及びチタンを含んでよい。ゲート電極は透明導体、例えば酸化インジウム錫（ＩＴＯ）、ＺｎＯ、ＳｎＯ2、又はＩｎ2Ｏ3を含むこともできる。導電性ポリマー、例えばポリアニリン、ポリ（３，４−エチレンジオキシチオフェン）／ポリ（スチレンスルホネート）（ＰＥＤＯＴ：ＰＳＳ）を使用することもできる。加えて、これらの材料から成る合金、組み合わせ、及び多層が有用であってよい。本発明の好ましい態様の場合、ゲート電極は、導電性酸化物又は金属を含み、そして半導体層を堆積するために用いられるのと同じＡＬＤ法によって堆積される。
【０１６２】
ゲート電極の厚さは様々であってよく、特定の例によれば、これは５０〜１０００ｎｍであってよい。ゲート電極は、化学蒸気堆積、スパッタリング、蒸発及び／又はドーピング、又は溶液処理によって、構造内に導入することができる。
【０１６３】
同じ材料がゲート電極機能を提供し、そして支持体の支持機能も提供する。例えば、ドープ型シリコンは、ゲート電極として機能し、そしてＴＦＴを支持することができる。
【０１６４】
ゲート誘電体は、ゲート電極と接触した状態で提供される。このゲート誘電体は、ＴＦＴデバイスの残りからゲート電極を電気的に絶縁する。こうして、ゲート誘電体は、電気絶縁材料を含む。ゲート誘電体は、具体的なデバイス及び使用環境に応じて幅広く変化することができる好適な誘電定数を有するべきである。例えば、約２〜１００又はそれ以上の誘電定数が、ゲート誘電体に関して知られている。ゲート誘電体に有用な材料は、例えば無機電気絶縁材料を含んでよい。ゲート誘電体は、異なる誘電定数を有する種々異なる材料から成る複数の層を含むことができる。
【０１６５】
ゲート誘電体にとって有用な材料の具体例は、ストロンチア酸塩、タンタル酸塩、チタン酸塩、ジルコン酸塩、酸化アルミニウム、酸化ケイ素、酸化タンタル、酸化チタン、窒化ケイ素、チタン酸バリウム、チタン酸バリウムストロンチウム、ジルコン酸チタン酸バリウム、セレン化亜鉛、及び硫化亜鉛を含む。加えて、これらの例から成る合金、組み合わせ、及び多層をゲート誘電体のために使用することもできる。これらの材料のうち、酸化アルミニウム、酸化ケイ素、及びセレン化亜鉛が好ましい。ゲート誘電体は好ましくは、半導体層を堆積するために用いられるのと同じＡＬＤ法によって堆積される。ゲート誘電体はＴＦＴ内に別個の層として提供するか、又は例えばゲート誘電体を形成するためにゲート材料を酸化させることにより、ゲート上に形成することができる。誘電体層は、異なる誘電定数を有する２つ又は３つ以上の層を含むことができる。このような絶縁体が、米国特許第５，９８１，９７０号明細書及び同時係属中の米国特許出願公開第２００６／０２１４１５４号明細書に論じられている（両方とも本明細書中に引用する）。ゲート絶縁体材料は典型的には、５ｅＶよりも大きいバンドギャップを呈する。
【０１６６】
ゲート絶縁体層の厚さは様々であってよく、特定の例によれば、これは１０〜３００ｎｍであってよい。ゲート誘電体層は、化学蒸気堆積、スパッタリング、原子層堆積、又は蒸発、溶液のような技術によって、構造内に導入することができる。
【０１６７】
ソース／ドレイン端子はＴＦＴの端子を意味し、これらの間で電界の影響下で伝導が発生する。設計者はしばしば、特定のソース／ドレイン端子を、ＴＦＴが回路内で操作される場合にその端子に印加されるべき電圧に基づいて「ソース」又は「ドレイン」と指定する。
【０１６８】
ソース電極及びドレイン電極は、少なくともゲート誘電体によってゲート電極から分離されるのに対して、酸化亜鉛系半導体層は、ソース電極及びドレイン電極の上又は下に位置することができる。ソース電極及びドレイン電極は、任意の有用な導電性材料であることが可能である。有用な材料は、ゲート電極に関して上述した材料のうちのほとんど、例えばアルミニウム、バリウム、カルシウム、クロム、金、銀、ニッケル、パラジウム、白金、チタン、銅、タングステン、ポリアニリン、ＰＥＤＯＴ：ＰＳＳ、他の導電性ポリマー、これらの合金、これらの組み合わせ、及びこれらの多層を含む。他の材料例は、透明ｎ型導体、例えば酸化インジウム錫（ＩＴＯ）、ＺｎＯ、ＳｎＯ2、又はＩｎ2Ｏ3を含むこともできる。好ましい電極は、銀、金、ＰＥＤＯＴ：ＰＳＳ、又はアルミニウムである。
【０１６９】
ソース電極及びドレイン電極は、任意の有用な手段、例えば化学的又は物理的な蒸着(例えば熱蒸発、スパッタリング)、蒸発、インクジェット印刷、又は拡散又はイオン注入を介して半導体チャネル層材料のドーピング、及び溶液堆積によって提供することができる。本発明の好ましい態様の場合、ソース電極及びドレイン電極は、導電性酸化物又は金属を含み、そして半導体層を堆積するために用いられるのと同じＡＬＤ法によって堆積される。これらの電極のパターン化は、周知の方法、例えばシャドーマスク、加法的フォトリソグラフィ、減法的フォトリソグラフィ、印刷、マイクロコンタクト印刷、及びパターン塗布によって達成することができる。ソース端子及びドレイン端子は、これらが幾何学的に対称又は非対称であるように製作することができる。
【０１７０】
ゲート電極、ソース、ドレイン及び基板に対する電気コンタクトはいかなる形で提供されてもよい。例えば、所望の電気的な接続を提供するために、金属ライン、トレース、ワイヤ、相互接続部材、導体、信号経路、及び信号伝達媒体が使用されてよい。上記関連用語は、一般に相互に置き換えることができ、順番に具体的から一般的に見える。一般にアルミニウム（Ａｌ）、銅（Ｃｕ）、又はＡｌとＣｕとの合金である金属ラインは、電気回路のカップリング又は相互接続のための信号経路を提供する典型的な導体である。金属以外の導体を利用することもできる。
【０１７１】
別の層が当該電気コンタクトを覆う場合、電気コンタクトとの接続は、コンタクトまで貫通する「ビア」を作ることにより形成することができる。このようなビアは、好都合なパターン化作業、例えばリソグラフィ、エッチング、又はレーザーに基づく処理によって形成することができる。
【０１７２】
トランジスタのｎチャネル動作の例は、ゲート電極に正電圧を印加し、ソースを接地し、そしてドレインに正電圧を印加することを伴う。例えば動作中にゲート電極及びドレインに５〜４０Ｖの電圧を印加することができる。閾値電圧は-マイナス１０〜２０Ｖであってよいが、デバイスはより広い範囲で動作することもできる。電子はソースから半導体薄膜に沿って流れ、そしてドレインを通ってトランジスタから出る。電子の有効移動度は、特定の構造に応じて変化してよいが、しかし典型的には、有用な実際の用途のために０．０１ｃｍ2Ｖ-1ｓ-1よりも大きいことが望ましい。トランジスタが増強モードトランジスタである場合、ゲート電圧に印加された正電圧を除去するだけで、トランジスタはオフになる。
【０１７３】
ＴＦＴ及びその他のデバイスが有用であるような電子デバイスは、例えば、より複雑な回路、例えばシフト・レジスタ、集積回路、論理回路、スマートカード、メモリー・デバイス、高周波識別タグ、アクティブ・マトリックス・ディスプレイのためのバックプレーン、アクティブ・マトリックス・ディスプレイ（例えば液晶又はＯＬＥＤ）、太陽電池、リング・オシレータ、及び相補回路、例えば入手可能なｐ型有機半導体材料、例えばペンタセンを使用して製造された他のトランジスタとの組み合わせにおけるインバータ回路を含む。アクティブ・マトリックス・ディスプレイの場合、ディスプレイの画素の電圧保持回路の一部として、本発明によるトランジスタを使用することができる。ＴＦＴを含有するデバイスの場合、このようなＴＦＴは、当業者に知られた手段によって作用接続される。
【０１７４】
マイクロ電子デバイスの一例は、アクティブ・マトリックス液晶ディスプレイ（ＡＭＬＣＤ）である。１つのこのようなデバイスは、電極、及び電極間に配置された電気光学材料を有する素子を含む光電子ディスプレイである。透明なトランジスタの接続電極は、ディスプレイ素子の電極に接続することができ、これに対してスイッチング素子とディスプレイ素子とは、少なくとも部分的に互いにオーバラップする。光電子ディスプレイ素子とはここでは、その光学特性が電気的な量、例えば電流又は電圧の影響下で変化するようなディスプレイ素子、例えば液晶ディスプレイ（ＬＣＤ）と普通呼ばれる素子であると理解される。今詳細に述べたトランジスタは、液晶ディスプレイ内のスイッチング素子としてのトランジスタの使用が可能になるような高周波数でディスプレイ素子をスイッチするのに十分な通電容量を有する。ディスプレイ素子は、付随するトランジスタによって荷電又は放電されるキャパシタとして電気的な意味で作用する。光電子ディスプレイ・デバイスは、それぞれが例えばマトリックス状に配列されたその固有のトランジスタを有する多くのディスプレイ素子を含んでよい。或る特定のアクティブ・マトリックス画素の構成、特に電流で駆動されるディスプレイ効果を提供する構成は、いくつかのトランジスタ及びその他の電気的構成部分を画素回路内に必要とすることがある。
【０１７５】
基本的なＡＭＬＣＤセル回路の１具体例を図２４に示す。ＡＭＬＣＤセル回路は、今説明したトランジスタ１００と、これに電気的に接続されたＬＣＤ画素１０２とを含む。トランジスタ１００とＬＣＤ画素１０２とは一緒にトランジスタ／画素セル１０４を形成する。図示の配列において、トランジスタ１００は、ドレイン電極１３０を介してＬＣＤ画素１０２に電気的に接続されている。トランジスタ１００のゲート電極１４４は、トランジスタ１００のためのオン／オフ入力を受信する行ライン又は制御ライン１０８（選択ライン又はゲート・ラインとも呼ばれる）に電気的に接続されている。トランジスタ１００のソース電極１２０は、ＬＣＤ画素１０２を制御するための信号を受信する列ライン又はデータライン１０６に電気的に接続されている。各ＬＣＤ画素１０２は、ディスプレイの構成に従って、キャパシタンスを表すキャパシタとして見ることもできる。
【０１７６】
図２５は、データライン１０６が個々のソース電極１２０に通じており、制御ライン１０８が、それぞれが画素導体パッドを形成する、個々のゲート電極１４４、半導体１７０、及びドレイン電極１３０に通じている典型的な画素設計を示している。
【実施例】
【０１７７】
被覆装置の説明
下記薄膜例の全ては、図１８に示されている流れ機構を採用する。この流れ機構には、酸素及び水汚染物を１ｐｐｍ未満まで除去するために精製された窒素ガス流８１を供給する。ガスをマニホルドによっていくつかの流量計に迂回させる。これらの流量計は、パージガス、及び反応性前駆体を選択するためにバブラーを通って迂回されるガスの流量を制御する。窒素の供給に加えて、空気流９０も装置に供給する。空気は湿分を除去するように前処理する。
【０１７８】
下記流れをＡＬＤ被覆装置に供給する：窒素ガス中に希釈された金属前駆体を含有する金属（亜鉛）前駆体流９２；窒素ガス中に希釈された非金属前駆体又は酸化剤を含有する酸化剤含有流９３；不活性ガスだけから成る窒素パージ流９５。これらの流動体の組成及び流量を下記のように制御する。
【０１７９】
ガス・バブラー８２はジエチル亜鉛を含有している。ガス・バブラー８３はトリメチルアルミニウムを含有している。両バブラーは室温で維持する。ガス・バブラー８５及び８６は、純窒素流をそれぞれジエチル亜鉛バブラー８２及びトリメチルアルミニウム・バブラー８３に供給する。バブラーの出力は、今やそれぞれの前駆体溶液で飽和された窒素ガスを含有する。これらの出力流を、流量計８７から供給された窒素ガス希釈流と混合することにより、金属前駆体流９２の流れ全体をもたらす。下記例において流れは次の通りになる：
流量計８５：ジエチル亜鉛バブラー流へ
流量計８６：トリメチルアルミニウム・バブラー流へ
流量計８７：金属前駆体希釈流へ
【０１８０】
ガス・バブラー８４は、対照の純水（又は発明例では水中のアンモニア）を室温で含有する。流量計８８は、純窒素流をガス・バブラー８４に供給し、その出力は飽和水蒸気流である。空気流が流量計９１によって制御される。水バブラー出力及び空気流を、流量計８９からの希釈流と混合させることにより、可変の水組成、アンモニア組成、酸素組成、及び流れ全体を有する酸化剤含有流９３の流れ全体を生成する。下記例において流れは次の通りになる：
流量計８８：水バブラーへ
流量計８９：酸化剤希釈流へ
流量計９１：空気流へ
【０１８１】
流量計９４は、被覆装置に供給されることになっている純窒素流を制御する。
【０１８２】
流動体又は流れ９２，９３及び９５を次いで大気圧被覆用ヘッドに供給し、このヘッドにおいてこれらの流れは、図１９に示されたチャネル又はマイクロチャンバ・スロットから導出される。細長いチャネルと基板９７との間には、ほぼ０．１５ｍｍのギャップ９６が存在する。マイクロチャンバはほぼ２．５ｍｍ高さ、０．８６ｍｍ幅であり、また７６ｍｍの被覆用ヘッドの長さにわたって延びている。このような形態の反応性材料は、スロットの中央に供給され、そして前後から流出する。
【０１８３】
堆積を行うために、塗布用ヘッドを基板の一部上に位置決めし、次いで矢印９８によって示すように、基板上を往復運動させる。往復サイクル長は３２ｍｍであった。往復サイクルの運動速度は３０ｍｍ／秒である。
【０１８４】
下記の特徴付けを用いる。
トランジスタの測定及び分析の説明
本発明を用いて製作されたデバイスのトランジスタ特徴付けを、Hewlett Packard HP 4156パラメータ分析装置を用いて実施した。デバイスの試験を暗い閉鎖容器内の空気中で行った。
【０１８５】
いくつかのデバイスから結果を典型的に平均した。各デバイス毎に、ゲート電圧（Ｖｇ）の種々の値に対するソース−ドレイン電圧（Ｖｄ）の関数として、ドレイン電流（Ｉｄ）を測定した。さらに、各デバイス毎に、ソース−ドレイン電圧の種々の値に対するゲート電圧の関数として、ドレイン電流を測定した。たいていのデバイスの場合、Ｖｇを−１０Ｖ〜２０Ｖで掃引し、ドレイン電圧を２０Ｖで保持した。
【０１８６】
データから抽出されたパラメータは、電界効果移動度（μ）、閾値電圧(Ｖｔｈ）、及び測定されたドレイン電流のＩon／Ｉoffの比を含む。これらの測定値は、半導体薄膜上にいかなる保護膜もない状態で求め、保護膜の有無にかかわらず実質的に同じ結果をもたらすことができる。電界効果移動度は飽和領域（Ｖｄ＞Ｖｇ−Ｖｔｈ）において抽出した。この領域内では、ドレイン電流は、下記等式：
【０１８７】
【数４】
2010541237.tif 000006
【０１８８】
によって提供される(Sze「Semiconductor Devices--Physics and Technology」John Wiley & Sons (1981)参照)。上記式中、Ｗはチャネル幅、そしてＬはチャネル長であり、Ｃoxは誘電体層のキャパシタンスであり、これは、誘電体厚及び材料の誘電定数の関数である。この等式において、飽和電界効果移動度を、√Ｉｄ対Ｖｇ曲線の線形部分に対する直線適合部分から抽出した。閾値電圧Ｖthは、この直線フィットのｘ切片である。
【０１８９】
ゲート電圧の関数としてのドレイン電流の対数をプロットした。対数Ｉdプロットから抽出されたパラメータは、Ｉon／Ｉoff比を含む。Ｉon／Ｉoff比は簡単に言えば、最小ドレイン電流に対する最大ドレイン電流の比である。本発明の目的上、オンオフ比は、トランジスタがオフ状態にある場合のゲート電圧におけるドレイン電流として定義されるオフ電流に対する、閾値電圧を１０Ｖ超えたゲート電圧におけるドレイン電流として定義されるオン電流の比によって測定される。本例における測定値は、測定値に対する変化を僅かしかもたらさない、１０Ｖを上回る電圧で求められた。
【０１９０】
使用する材料
（１）  導電性ＩＴＯ基板（MBCから商業的に入手可能、ソーダ石灰ガラス上１００ｎｍ厚、製品＃２５５）
（２）  Ｍｅ3Ａｌ（Aldrich Chemical Co.から商業的に入手可能）
（３）  Ｅｔ2Ｚｎ（Aldrich Chemical Co.から商業的に入手可能）
（４）  水酸化アンモニウム［アンモニア水］（試薬等級、ほぼ２９重量％アンモニア、J. T. Baker Chemical Co.から商業的に入手可能）
【０１９１】
例１
この例の目的は、上記ＡＬＤ被覆装置によって調製された誘電体層、半導体層、及び保護層を備えたＴＦＴを調製することであった。この薄膜トランジスタ・デバイス（ＴＦＴ）は、ガラス基板、ＩＴＯ（酸化インジウム錫）ゲート電極、１１００Å厚のＡｌ2Ｏ3誘電体層と、２００Å厚のＺｎＯ層と、蒸発Ａｌ金属ソース／ドレイン電極と、２００Å厚のＡｌ2Ｏ3保護層とから成った。Ａｌ2Ｏ3層及びＺｎＯ層を調製するために使用する装置は、本明細書中で図５〜１２において詳細に説明されている。２．５ｘ２．５平方インチ（６２．５平方ｍｍ）のＩＴＯ被覆ガラス片を、この装置のプラテン上に位置決めし、真空支援装置によって所定の場所に保持し、そして２００℃まで加熱した。ガラス基板を有するプラテンを、活性前駆体ガス流を導く被覆用ヘッドの下に位置決めした。ＩＴＯ基板と被覆用ヘッドとの間の間隔を、マイクロメータを使用して３０ミクロンまで調節した。
【０１９２】
被覆用ヘッドは、隔離されたチャネルを有し、これらのチャネルを通って、（１）不活性窒素ガス；（２）窒素と空気と水蒸気との混合物；（３）窒素中の活性アルキル金属蒸気（Ｍｅ3Ａｌ又はＥｔ2Ｚｎ）の混合物が流れた。個々の質量流制御メータによって気密バブラー内に含有された純粋液体（Ｍｅ3Ａｌ又はＥｔ2Ｚｎ）を通して窒素をバブリングすることにより、活性アルキル金属蒸気の流量を制御した。バブラー内の純水を通過する窒素のバブリング速度を調節することにより、水蒸気の流量を制御した。被覆用ヘッドの温度を４０℃に維持した。下記表１の例１に示された設定に個々のガスの流量を調節したら、指定されたサイクル数にわたって基板を横切るように被覆用ヘッドを振動させることにより、被覆過程を開始した。ＩＴＯゲート電極、並びにＡＬＤ被覆された誘電体層、半導体層及び保護層を有する上記デバイス（試料１）の電気試験結果を、下記表２に示す。
【０１９３】
【表１】
2010541237.tif 000007
【０１９４】
例２
この例の目的は、誘電体層及び半導体層のために使用されたのと同じＡＬＤ被覆システムによって調製されたＩｎドープ型ＺｎＯの透明導電性ゲート電極を有するＴＦＴデバイスを調製することであった。デバイスは、下記断面組成を有した：ガラス基板／Ｉｎドープ型ＺｎＯゲート電極／Ａｌ2Ｏ3誘電体／ＺｎＯ半導体／Ａｌソース−ドレイン電極。Ｉｎドープ型ＺｎＯゲート電極、つまり層７Ａは、流量４０ｓｃｃｍでジエチル亜鉛流にトリメチルインジウム蒸気流を加えることを除けば、ＺｎＯ半導体層と同様に調製し、そしてこの層をほぼ２０００Å厚まで成長させた。Ｉｎドープ型ＺｎＯゲート電極層の抵抗は、３．３Ｅ−０２オーム＊ｃｍであると測定された。次いで、Ａｌ2Ｏ3誘電体層（７Ｂ）及びＺｎＯ半導体層（７Ｃ）を、表１に指定した設定を使用して層７Ａの上面上に被覆した。層７Ｃの上面上に、シャドーマスクを通して、アルミニウムのソース及びドレイン・コンタクトを蒸着し、チャネル長５０、１００又は１５０μｍ及びチャネル幅６００μｍの薄膜トランジスタを産出した。基板上のデバイスを隔離するためにフォトリソグラフィ法を用いて、ＺｎＯの島を生成した。Ｉｎドープ型ＺｎＯゲート電極を有する上記デバイス（試料２）に対する電気試験結果を下記表２に示す。
【０１９５】
例３
この例の目的は、誘電体層、半導体層、及び保護層のために使用されたのと同じＡＬＤ被覆システムによって調製されたＩｎドープ型ＺｎＯの透明導電性ゲート電極を有するＴＦＴデバイスを調製することであった。デバイスは、下記断面組成を有した：ガラス基板／Ｉｎドープ型ＺｎＯゲート電極／Ａｌ2Ｏ3誘電体／ＺｎＯ半導体／Ａｌソース−ドレイン電極／Ａｌ2Ｏ3保護層。試料を、例２のように調製して電気試験し、続いてＡＬＤ被覆システム、及び上記表１に保護層に関して挙げた条件を用いて、これに保護層を適用した。次いで試料を再び電気試験した。Ｉｎドープ型ＺｎＯゲート電極を有する上記デバイス（試料３）に対する電気試験結果を下記表２に示し、これを、保護層を有していない点以外は同一である試料２の試験結果と比較する。
【０１９６】
【表２】
2010541237.tif 000008
【０１９７】
表２のデータは、デバイスが全て、５ｃｍ2／Ｖｓのオーダーの移動度及び１  ｘ  １０7を超える電流オン／オフ比を伴って、電界効果トランジスタとして良好に機能することを実証した。試料２及び３のデータはさらに、この作業において大気圧原子層堆積装置で生成されたＩｎＺｎＯ層が、ＴＦＴデバイス内のゲート電極として良好に機能するのに十分に導電性であることを示す。
【符号の説明】
【０１９８】
１    システムのためのガス材料の連続供給
２    基板のチャネル領域上の第１分子前駆体の第１チャネル流
３    基板とマルチ・チャネル流との相対運動
４    チャネル領域上の不活性ガスを含む第２チャネル流
５    基板とマルチ・チャネル流との相対運動
６    チャネル領域上の第２分子前駆体の第３チャネル流
７    基板とマルチ・チャネル流との相対運動
８    チャネル領域上の不活性ガスを含む第４チャネル流
９    基板とマルチ・チャネル流との相対運動
１０    堆積装置
【０１９９】
１１    並行したマルチ・チャネル流
１２    出力チャネル
１４，１６，１８    ガス流入ポート
１５    シーケンス
２０    基板
２１ａ，２１ｂ，２１ｃ，２１ｄ    基板部分
２２    仕切り
２４    ガス出力ポート
２６    排気ポート
２８ａ，２８ｂ，２８ｃ    ガス供給部
【０２００】
３０    アクチュエータ
３２    供給ライン
３６    出力面
３８    再指向プレート
４０    アパーチャ
４２    仕切りプレート
４４    供給プレート
４６ａ，４６ｂ，４６ｃ    ダクト
４８    再指向チャンバ
【０２０１】
５０    チャンバ
５２    移動モータ
５４    移動サブシステム
５６    制御論理プロセッサ
５８    バッフル
６０    原子層堆積（ＡＬＤ）法
６２    ウェブ・コンベヤ
６４    堆積装置移動装置
６６    ウェブ基板
【０２０２】
７０    原子層堆積（ＡＬＤ）システム
７２    拡散層
７４    基板支持体
８１    窒素ガス流
８２，８２，８４    ガス・バブラー
８５，８６，８７，８８，８９    流量計
９０    空気流
９１    流量計
９２    金属前駆体流
９３    酸化剤含有流
９４    流量計
９５    窒素パージ流
９６    ギャップ
９７    基板の例
９８    矢印
【０２０３】
１００    トランジスタ
１０２    ＬＣＤ画素
１０４    トランジスタ／画素セル
１０６    列ライン又はデータライン
１０８    行ライン又は制御ライン
１２０    ソース電極
１２８    基板
１３０    ドレイン電極
１４４    ゲート電極
１５６    ゲート誘電体
１７０    半導体膜
１７５    保護層
【０２０４】
２００    入口セクション
２０２ａ，２０２ｂ    入口セクションモジュール
２０２ｃ，２０２ｄ    入口セクションモジュール
２２０    被覆セクション
２２２ａ，２２２ｂ    被覆セクションモジュール
２２２ｃ，２２２ｄ，２２２ｅ    被覆セクションモジュール
２３２ａ    第１薄膜材料のために適合されたモジュール
２３２ｂ    第２薄膜材料のために適合されたモジュール
２３２ｃ    第３薄膜材料のために適合されたモジュール
２４０    出口セクション
２５２    出力開口
２５４    排気ポート
３３２ａ    第１薄膜材料から成る薄膜
３３２ｂ    第２薄膜材料から成る薄膜
３３２ｃ    第３薄膜材料から成る薄膜
【０２０５】
Ｄ    距離
Ｆ１，Ｆ２，Ｆ３，Ｆ４    ガス流
ＦI，ＦO，ＦM，ＦE    ガス流
Ｈ    チャネルの高さ
Ｉ    不活性ガス材料
Ｌ    チャネル長
Ｍ    第２反応ガス材料
Ｏ    第１反応ガス材料
Ｒ    矢印
Ｗ    チャネル幅
ＸＸ    距離
【図１】
2010541237.tif 000009
【図２】
2010541237.tif 000010
【図３】
2010541237.tif 000011
【図４Ａ】
2010541237.tif 000012
【図４Ｂ】
2010541237.tif 000013
【図５】
2010541237.tif 000014
【図６】
2010541237.tif 000015
【図７Ａ】
2010541237.tif 000016
【図７Ｂ】
2010541237.tif 000017
【図７Ｃ】
2010541237.tif 000018
【図７Ｄ】
2010541237.tif 000019
【図８Ａ】
2010541237.tif 000020
【図８Ｂ】
2010541237.tif 000021
【図９】
2010541237.tif 000022
【図１０】
2010541237.tif 000023
【図１１Ａ】
2010541237.tif 000024
【図１１Ｂ】
2010541237.tif 000025
【図１２】
2010541237.tif 000026
【図１３】
2010541237.tif 000027
【図１４】
2010541237.tif 000028
【図１５】
2010541237.tif 000029
【図１６】
2010541237.tif 000030
【図１７】
2010541237.tif 000031
【図１８】
2010541237.tif 000032
【図１９】
2010541237.tif 000033
【図２０】
2010541237.tif 000034
【図２１】
2010541237.tif 000035
【図２２】
2010541237.tif 000036
【図２３】
2010541237.tif 000037
【図２４】
2010541237.tif 000038
【図２５】
2010541237.tif 000039
【図２６】
2010541237.tif 000040
【図２７】
2010541237.tif 000041
【図２８】
2010541237.tif 000042
【国際調査報告】
2010541237.tif 000043
2010541237.tif 000044
2010541237.tif 000045
2010541237.tif 000046